(57)【要約】【課題】  反射率の低下を抑え、光出力の低下を防止しながら、さらに半導体装置やパッケージ成形体における構成部材の剥離を防止することができ、高寿命化及び高信頼性を確保することができる半導体装置を提供することを目的とする。【解決手段】底部に金属基体１１、１２が露出したパッケージ成形体１９と、パッケージ成形体１９の底部の金属基体１１、１２上に載置されたサブマウント基板１８と、パッケージ成形体１９の底部及び側面を被覆するコーティング部材１７と、サブマウント基板１８上に載置された半導体素子１５とを備えてなり、パッケージ成形体１９の底部において露出した銀ならびに金メッキを除く金属基体１１、１２の表面が、少なくともサブマウント基板１８及び／又はコーティング部材１７により被覆され、かつコーティング部材１７が半導体素子１５に非接触状態で配置してなる半導体装置。【選択図】  図１
2005136379.tif 000002
【特許請求の範囲】
【請求項１】
底部に金属基体が露出したパッケージ成形体と、
該パッケージ成形体の底部の金属基体上に位置するサブマウント基板と、
前記パッケージ成形体の底部及び側面を被覆するコーティング部材と、
前記サブマウント基板上に載置された半導体素子とを備えてなり、
前記パッケージ成形体の底部において露出した金属基体の表面が、少なくとも前記サブマウント基板及び／又はコーティング部材により被覆され、かつ前記コーティング部材が半導体素子に非接触状態で配置してなることを特徴とする半導体装置。
【請求項２】
パッケージ成形体の底部において露出した金属基体の表面が、サブマウント基板又はコーティング部材により完全に被覆されている請求項１に記載の半導体装置。
【請求項３】
金属基体が、銅、鉄もしくはこれらの合金、銅、鉄もしくはこれらの合金の表面にパラジウムメッキ、銅メッキ、アルミ蒸着もしくは酸素プラズマ処理された銀メッキが施されたものからなる群から選択される１種以上の材料から構成される請求項１又は２に記載の半導体装置。
【請求項４】
金属基体が、その一端部においてパッケージ成形体に挿入されてパッケージ成形体内の底部にて露出され、他端部がパッケージ成形体外に延設されてなる請求項１〜３のいずれか１つに記載の半導体装置。
【請求項５】
コーティング部材は、パッケージ成形体の壁部の外側における底部と側部とにおいて、半導体素子から照射される光の反射を高める機能を有する請求項１〜４のいずれか１つに記載のパッケージ成形体。
【請求項６】
コーティング部材は、半導体素子から照射される光に対して８５％以上の反射率を有する請求項５に記載のパッケージ成形体。
【請求項７】
コーティング部材が、パッケージ成形体の底部と側部とをテーパー状に被覆してなる請求項１〜６のいずれか１つに記載の半導体装置。
【請求項８】
コーティング部材が白色部材である請求項１〜７のいずれか１つに記載の半導体装置。
【請求項９】
コーティング部材が、エポキシ樹脂、アクリレート樹脂、ウレタン樹脂、ポリイミド樹脂、アクリル樹脂、ポリノルボルネン樹脂、シリコーン樹脂、変性シリコーン樹脂からなる群から選択される少なくとも１種により形成されてなる請求項１〜８のいずれか１つに記載の半導体装置。
【請求項１０】
コーティング部材が、
（Ａ）ＳｉＨ基と反応性を有する炭素−炭素二重結合を１分子中に少なくとも２個含有する有機化合物、
（Ｂ）１分子中に少なくとも２個のＳｉＨ基を含有するケイ素化合物、
（Ｃ）ヒドロシリル化触媒、
（Ｄ）シランカップリング剤及び／又はエポキシ基含有化合物、ならびに
（Ｅ）シラノール縮合触媒
を必須成分として含む硬化性組成物により形成されてなる請求項１〜８のいずれか１つに記載の半導体装置。
【請求項１１】
硬化性組成物が、さらに（Ｆ）無機部材を含有してなる請求項１０に記載の半導体装置。
【請求項１２】
半導体素子の上面が、
（Ａ）ＳｉＨ基と反応性を有する炭素−炭素二重結合を１分子中に少なくとも２個含有する有機化合物、
（Ｂ）１分子中に少なくとも２個のＳｉＨ基を含有するケイ素化合物、
（Ｃ）ヒドロシリル化触媒、
（Ｄ）シランカップリング剤及び／又はエポキシ基含有化合物、
（Ｅ）シラノール縮合触媒
を必須成分として含む硬化性組成物を硬化させてなる硬化物により封止されてなる請求項１〜１１に記載の半導体装置。
【請求項１３】
成分（Ａ）が、下記一般式（Ｉ）
【化１】
2005136379.tif 000029
（式中、Ｒ1は炭素数１〜５０の一価の有機基を表し、それぞれのＲ1は異なっていても同一であってもよい。）
で表される有機化合物を含むことを特徴とする請求項１０〜１２のいずれか１つに記載の半導体装置。
【請求項１４】
成分（Ａ）が、トリアリルイソシアヌレート又はトリアリルイソシアヌレートとジアリルモノグリシジルイソシアヌレートとの混合物であり、成分（Ｂ）が、１，３，５，７−テトラメチルシクロテトラシロキサンとトリアリルイソシアヌレートとの反応物である請求項１０〜１３のいずれか１つに記載の半導体装置。
【請求項１５】
成分（Ｄ）が、分子中にエポキシ基、メタクリル基、アクリル基、イソシアネート基、イソシアヌレート基、ビニル基及びカルバメート基からなる群より選ばれる少なくとも１個の官能基と加水分解性のケイ素基とを有するシランカップリング剤である請求項１０〜１４のいずれか１つに記載の半導体装置。
【請求項１６】
成分（Ｄ）が、分子中にエポキシ基と加水分解性のケイ素基とを有するシランカップリング剤である請求項１５に記載の半導体装置。
【請求項１７】
成分（Ｅ）が、有機アルミニウム化合物及び／又はほう酸エステルである請求項１０〜１６のいずれか１つに記載の半導体装置。
【請求項１８】
成分（Ｅ）が、アルミニウムキレート化合物又はアルミニウムアルコラート化合物である請求項１７に記載の半導体装置。
【請求項１９】
成分（Ｅ）が、アルミニウムエチルアセトアセテートジイソプロピレート、アルミニウムエチルアセトアセテートジイソブチレート、アルミニウムトリス（エチルアセトアセテート）、アルミニウムビスエチルアセトアセテートモノアセチルアセトネート及びアルミニウムトリス（アセチルアセトネート）からなる群より選ばれる少なくとも１種である請求項１７に記載の半導体装置。
【請求項２０】
成分（Ｅ）が、ほう酸トリノルマルオクタデシル、ほう酸トリノルマルオクチル、ほう酸トリノルマルブチル、ほう酸トリイソプロピル、ほう酸トリノルマルプロピル、ほう酸トリエチル及びほう酸トリメチルからなる群より選ばれる少なくとも１種である請求項１７に記載の半導体装置。
【請求項２１】
成分（Ｆ）が、酸化チタンである請求項１１〜２０のいずれか１つに記載の半導体装置。
【請求項２２】
酸化チタンがルチル型であり、その平均粒子径が０．１〜１．０μｍである請求項２１に記載の半導体装置。
【請求項２３】
コーティング部材が、酸化チタン、酸化亜鉛、アルミナ、シリカ、チタン酸バリウム、リン酸カルシウム、炭酸カルシウム、ホワイトカーボン、タルク、炭酸マグネシウム、窒化ホウ素からなる群から選択される少なくとも１種を含有してなる請求項１〜１０及び１２〜２１のいずれか１つに記載の半導体装置。
【請求項２４】
半導体素子の上面が、エポキシ樹脂、アクリレート樹脂、ウレタン樹脂、ポリイミド樹脂、アクリル樹脂、ポリカーボネート樹脂、ポリノルボルネン樹脂、シリコーン樹脂、変性シリコーン樹脂、非晶質ポリアミド樹脂、フッ素樹脂からなる群から選択される少なくとも１種により封止されてなる請求項１〜２３のいずれか１つに記載の半導体装置。
【発明の詳細な説明】
【技術分野】
【０００１】
本発明は、半導体装置に関し、より詳細には、半導体素子として発光素子を載置した際の樹脂の劣化、剥がれ等を抑えることができるパッケージ成形体を用いた半導体装置に関する。
【背景技術】
【０００２】
従来から、半導体素子である表面実装型発光ダイオードとして、酸化チタン等の顔料にて高反射化された熱可塑性樹脂をハウジング材料とし、リードフレーム材と一体型に射出成形されたもの、あるいは熱可塑性樹脂からなるハウジング成形体を、リードパターンを有するガラスエポキシ基板等と張り合わせたもの等が使用されている（特許文献１及び２）。
【０００３】
このような発光ダイオードは、高反射熱可塑性樹脂によるリフレクター部を有し、かつリードフレーム材の表面を銀メッキ等の可視領域部反射率の高い材料で覆うことにより、効率よく発光をダイス正面へ取り出すことができる。
また、熱可塑性樹脂という安価な材料を用い、さらに射出成形と言う生産性に優れた工程を経るため、パッケージにかかるコストを低減することができるとともに、熱可塑性樹脂はリサイクルも可能なため、環境面での優位性をも有している。
【特許文献１】特開２０００−１５０９６６号公報
【特許文献２】特開２００１−１６８３９８号公報
【発明の開示】
【発明が解決しようとする課題】
【０００４】
一般に、パッケージ成形体に使用される熱可塑性樹脂は、液晶ポリマー、ポリフェニレンスルフィド(ＰＰＳ)、ポリフタルアミド(ＰＰＡ)等の耐熱性ポリマーとして知られている材料である。
しかし、発光ダイオードが高出力化し、発生する熱や光が増大するとともに、チップをパッケージにダイボンド実装する際の加熱等の製造工程中の熱履歴による影響と、発光ダイオードを回路基板へ実装する際に鉛フリー半田を用いることとに起因して、それらの工程が高温化するため、何れの耐熱性ポリマーを用いても、その耐光性、耐熱黄変性が十分ではない。
【０００５】
特に、５００ｎｍ以下の発光ピークを有する発光ダイオードをパッケージする場合、パッケージ成形体に使用される樹脂は、白色顔料を添加しているにもかかわらず、基材樹脂本来の色相の影響もあり、反射率が低下するとともに、光吸収が増大することに起因して、その光によって、容易にその表面が劣化する。
また、一般にリードフレーム材として用いられている銀メッキ材は、樹脂との密着性が低く、さらに、これらの接触部位が異種材料の接合部となるため、半田熱衝撃、冷熱サイクル時の熱応力集中点と重なる。したがって、リードフレーム材と樹脂との間に容易に剥離が発生し、現状では銀メッキのリードフレーム材を採用する表面実装型発光ダイオードのほぼ全てに銀メッキ面の剥離が認められる。そして、この剥離が進行した場合には、ワイヤーオープン、銀ペースト浮き等、発光ダイオードの信頼性にとって致命的な欠陥を招くこととなる。
【０００６】
一方、リードフレーム材として、銀メッキされたものを用いず、銅やその合金等、地金をそのまま、あるいは銀以外の貴金属によるメッキを施したものを使用する場合には、可視領域の短波長側で反射率が低くなる。特に、５００ｎｍ以下の発光ピークを有する発光ダイオードでは、その出力が数１０％程度以上低下、場合によっては半減することとなり、商品価値が大幅に低下する。
【０００７】
このようなことから、反射率の低下を抑え、光出力の低下を防止しながら、さらに半導体装置やパッケージ成形体における構成部材の剥離を防止することができ、高寿命化及び高信頼性を確保することができる半導体装置が強く求められている。
【課題を解決するための手段】
【０００８】
本発明の半導体装置は、底部に金属基体が露出したパッケージ成形体と、該パッケージ成形体の底部の金属基体上に位置するサブマウント基板と、前記パッケージ成形体の底部及び側面を被覆するコーティング部材と、前記サブマウント基板上に載置された半導体素子とを備えてなり、前記パッケージ成形体の底部において露出した金属基体の表面が、少なくとも前記サブマウント基板及び／又はコーティング部材により被覆され、かつ前記コーティング部材が半導体素子に非接触状態で配置してなることを特徴とする。
【発明の効果】
【０００９】
本発明の半導体装置によれば、コーティング部材によってパッケージ成形体の底部及び側面が被覆されていることにより、半導体素子の側面から照射される光を効率よく外部に取り出すことが可能となる。また、コーティング部材がパッケージ成形体の保護材料となり、パッケージ成形体に到達する熱及び光を効率よく抑えることができる。
さらに、パッケージ成形体の底部において露出した金属基体が、サブマウント基板及び／又はコーティング部材によって被覆されているために、金属基体として、反射率が低い材料を使用した場合においても、パッケージ成形体の底部及び側部に配置するコーティング部材によって半導体素子から照射される光の反射率を確保することができ、光出力を向上させることができる。
【００１０】
また、金属基体の種類を、その反射率によって選択する必要がなくなるため、金属基体とコーティング部材との密着性を確保することができ、両者の剥がれ等を極力抑えることができ、信頼性が高く、高寿命の半導体装置を得ることが可能となる。
しかも、半導体素子がコーティング部材と非接触状態であるため、つまり、半導体素子側面及び上面がコーティング部材で被覆されることがないために、半導体素子の側面や上面から照射される光が、コーティング部材により吸収されることがなくなり、発光出力を高めることができる。
【発明を実施するための最良の形態】
【００１１】
本発明の半導体装置は、パッケージ成形体と、サブマウント基板と、コーティング部材と、半導体素子とを少なくとも備えてなる。
パッケージ成形体は、通常、有底状又は部分的な有底状であって、底部を囲うように底部から側部が延設されており、底部に対向する領域が開放された容器として形成されている。パッケージ成形体は、公知の材料、通常、耐熱性樹脂である熱可塑性エンジニアリングポリマー、熱硬化性樹脂等の１種又は２種以上を組み合わせて形成することができる。例えば、液晶ポリマー（ＬＣＰ）、ポリフェニレンスルフィド（ＰＰＳ）、芳香族ナイロン（ＰＰＡ）、エポキシ樹脂、硬質シリコーンレジン等が挙げられる。なかでも、熱可塑性エンジニアリングポリマーがコスト面で適当である。また、これらの樹脂には、酸化チタン、酸化亜鉛、アルミナ、シリカ、チタン酸バリウム、リン酸カルシウム、炭酸カルシウム、ホワイトカーボン、タルク、炭酸マグネシウム、窒化ホウ素、グラスファイバー等の無機フィラー等の１種又は２種以上が組み合わせられて添加されていてもよい。さらに、酸化防止剤、熱安定剤、光安定剤等の添加剤が適宜添加されていてもよい。例えば、樹脂１００重量部に対して、無機フィラー等が１０〜８０重量部、好ましくは４０〜８０重量部添加されていること適当である。
【００１２】
パッケージ成形体は、例えば、材料の種類等に応じて、射出成形、押し出し成形、圧縮成形、注型成形、トランスファー成形、真空成形、積層成形等の当該分野で公知の方法により形成することができる。
パッケージ成形体の形状は、特に限定されるものではなく、底部の投影形状が、円、楕円、四角形、多角形又は略これらに対応する形状等、種々のものが挙げられる。また、その大きさは特に限定されるものではなく、例えば、０．０５ｍｍ2〜１００ｍｍ2が挙げられる。底部を囲うように底部から延設される側部は、必ずしも明確に底部と区別できるように形成されていなくてもよく、底部から傾斜を有して（例えば、５〜９０°程度）立ち上がりがあればよい。側部の高さは、例えば、１００μｍ〜１０ｍｍ程度が挙げられる。
【００１３】
また、パッケージ成形体は、その底部において金属基体が露出している。金属基体は、パッケージ成形体のほぼ全底面を構成していてもよいが、パッケージ成形体の底面よりも小さい面積が露出するように配置していることが好ましい。
金属基体は、１つでもよいが、少なくとも２つ、さらに３つ配置されていることが好ましい。金属基体は、いわゆるリード、リードフレーム、リード電極等と呼ばれ、半導体素子等に電力を供給する一対の導電体や、ヒートシンクとして機能するものである。金属基体は、パッケージ成形体の底部に載置される半導体素子と直接的に、又はサブマウント基板を介して間接的に電気的に接続することが可能な状態で備えられていれば、どのように配置されていてもよい。例えば、一端部がパッケージ成形体に挿入されてパッケージ成形体内の底部において露出され、他端部がパッケージ成形体外に延設されるように設けられていることが好ましい。また、これを実現するためには、パッケージ成形体と金属基体とが一体成型により形成されていることが適当である。
【００１４】
リード電極として機能する金属基体は、銅又は銅合金による高熱伝導体、熱伝導率は低いが低コストの鉄又はその合金等が挙げられる。これらの金属基体は、そのまま使用されてもよいし、光反射率は低いがパッケージ成形体や封止材等を構成する樹脂と密着性が高いパラジウムによるメッキ、銅メッキ、アルミ蒸着、酸素プラズマ処理の銀メッキ等がその表面に施されていてもよい。例えば、リード電極としての熱伝導率は、１０〜１００Ｗ／ｍ・Ｋの範囲、１５〜８０Ｗ／ｍ・Ｋの範囲、さらに１５〜５０Ｗ／ｍ・Ｋの範囲であることが好ましい。このような構成により、大電流を長時間投下しても信頼性の高い半導体装置を得ることができる。また、コーティング部材や後述する封止部材との密着性を向上させることが可能となる。なお、リード電極のアウター・リード部、つまり、パッケージ成形体の外側の部分は、背面、つまりパッケージ成形体の半導体素子載置領域の裏側に対応する面が、パッケージ成形体の半導体素子載置領域の裏側、任意にヒートシンクとして機能する金属基体の背面と面一となるようにガルウィング型、Ｊ−ベンド（Ｂｅｎｄ）型等に加工され、正負の接続端子を構成することが適当である。
【００１５】
ヒートシンクとして機能する金属基体は、リード電極と同様の材料により形成することが好ましい。さらに、金属基体の背面は、パッケージ成形体の裏側、さらにリード電極の背面と面一となるように形成されていることが好ましい。このような構成により、発光素子からの発熱を直接実装基板へと放熱することができ、半導体素子への電流投下量を増大させ、出力向上を図ることができる。
【００１６】
なお、金属基体は、パッケージ成形体の底部の露出面において、後述するようにサブマウント基板及び半導体素子が載置されている。そのために、露出面が、半導体素子等を載置しやすいように、好ましくはパッケージ成形体の中央部において凹部を有するように加工されていることが好ましい。また、ヒートシンク機能を高めるために、半導体素子等の載置される部分が厚膜に形成されていてもよい。これにより、半導体素子、特に発光素子の放熱性が良好となり、大電流投下によるパッケージ成形体、コーティング部材、封止部材等の劣化を抑制することができ、良好な光学特性が得られる。
【００１７】
サブマウント基板は、パッケージ成形体の底部の金属基体上に配置されている。この場合、サブマウント基板の一部のみが金属基体上に配置されていてもよいし、サブマウント基板の全部が完全に金属基体上に配置されていてもよい。
サブマウント基板としては、特に限定されるものではなく、熱伝導性に優れた材料及び／又は光吸収が低い、言い換えると光反射率が高い材料で形成されていることが好ましい。具体的には、金属、単結晶半導体（シリコン、窒化アルミニウム等）、単結晶絶縁体（サファイア等）、セラミックス等が挙げられる。サブマウント基板は、単にその表面に導電性パターンが形成されているのみでもよく、後述する保護素子等の回路が形成されたものであってもよい。また、その大きさは、例えば、その上に載置する半導体素子の大きさ、数等によって適宜調整することができる。膜厚は、例えば、１μｍ〜２００μｍ程度、好ましくは１０μｍ〜１００μｍ程度が挙げられる。サブマウント基板は、適当な接着剤、例えば、後述するコーティング部材や封止材として用いられる樹脂、銀ペースト、共晶接合、半田接合等を用いて、パッケージ成形体に固定することができる。
【００１８】
コーティング部材は、半導体素子、特に発光素子から照射される光を吸収するのみでなく、反射、散乱、拡散等させることにより、光を外部に効率よく取り出させる機能を有するものであることが好ましい。言い換えると、コーティング部材を備えていないパッケージ成形体の壁部の外側における底部と側部等に対して、このコーティング部材を備えることにより、半導体素子から照射される光の反射を高める機能を有する。例えば、コーティング部材の反射率は、８５％以上、つまり８５〜１００％程度であることが適当である。コーティング部材は、透光性であり、かつ耐熱性を有する樹脂を基材とするものであれば特に限定されるものではなく、例えば、熱硬化性樹脂、具体的には、エポキシ樹脂、アクリレート樹脂、ウレタン樹脂、ポリイミド樹脂、アクリル樹脂、ポリノルボルネン樹脂、シリコーン樹脂、変性シリコーン樹脂等の１種又は２種以上が基材として挙げられる。
【００１９】
コーティング部材は、基材に、以下に成分（Ｆ）として示す無機部材及び／又は以下に示す充填剤の１種又は２種以上を組み合わせて含有していてもよく、さらに、以下に示すその他の成分（ａ）〜（ｈ）の添加剤等を含有していてもよい。なかでも、酸化チタン、酸化亜鉛、アルミナ、シリカ、チタン酸バリウム、リン酸カルシウム、炭酸カルシウム、沈降性シリカ（ホワイトカーボン）、タルク、炭酸マグネシウム、窒化ホウ素等が適当である。なお、コーティング部材の全重量に対して、無機部材等及び／又は充填剤は、５〜９０％程度で含有されていることが適当であり、好ましくは２０〜５０％程度が挙げられる。添加剤としては、染料、顔料、酸化防止剤、熱安定剤等の１種以上が適当である。添加剤等は、コーティング部材の全重量に対して、０．１〜１０％程度で含有されていることが適当である。
【００２０】
また、コーティング部材は、耐光性及び耐熱性の点から、
（Ａ）ＳｉＨ基と反応性を有する炭素−炭素二重結合を１分子中に少なくとも２個含有する有機化合物、
（Ｂ）１分子中に少なくとも２個のＳｉＨ基を含有するケイ素化合物、
（Ｃ）ヒドロシリル化触媒、
（Ｄ）シランカップリング剤及び／又はエポキシ基含有化合物、
（Ｅ）シラノール縮合触媒及び
を必須成分として含む硬化性組成物により形成してもよい。この硬化性組成物は、さらに（Ｆ）無機部材を含むことが好ましい。
【００２１】
成分（Ａ）
成分（Ａ）の有機化合物は、ＳｉＨ基と反応性を有する炭素−炭素二重結合を１分子中に少なくとも２個含有するものであれば特に限定されず、構成元素としてＣ、Ｈ、Ｎ、Ｏ、Ｓ及びハロゲンのみを含むものであることが好ましい。なお、有機化合物として、ポリシロキサン−有機ブロックコポリマー、ポリシロキサン−有機グラフトコポリマー等のシロキサン単位（Ｓｉ−Ｏ−Ｓｉ）を含むものはガス透過性及びはじきの問題がある。
【００２２】
成分（Ａ）の有機化合物は、有機重合体系化合物と有機単量体系化合物とに分類できる。
有機重合体系化合物としては、例えば、ポリエーテル系、ポリエステル系、ポリアリレート系、ポリカーボネート系、飽和炭化水素系、不飽和炭化水素系、ポリアクリル酸エステル系、ポリアミド系、フェノール−ホルムアルデヒド系（フェノール樹脂系）、ポリイミド系の化合物が挙げられる。
【００２３】
有機単量体系化合物としては、例えば、フェノール系、ビスフェノール系、ベンゼン、ナフタレン等の芳香族炭化水素系：直鎖系、脂環系等の脂肪族炭化水素系：複素環系の化合物及びこれらの混合物等が挙げられる。
成分（Ａ）の有機化合物においては、ＳｉＨ基と反応性を有する炭素−炭素二重結合の種類は特に限定されず、例えば、下記一般式（II）
【００２４】
【化１】
2005136379.tif 000003
（式中、Ｒ2は水素原子又はメチル基を表す。）
で示される基が反応性の点から好適である。なかでも、原料の入手の容易さから、下記式(IIａ)
【００２５】
【化２】
2005136379.tif 000004
で示される基が特に好ましい。
さらに、ＳｉＨ基と反応性を有する炭素−炭素二重結合として、下記一般式（III）
【００２６】
【化３】
2005136379.tif 000005
（式中、Ｒ3は水素原子又はメチル基を表す。）
で表される部分構造を環内に有する脂環式の基が、コーティング部材の耐熱性が高いという点から好適である。特に、原料の入手の容易さから、下記式(IIIａ)で表される部分構造を環内に有する脂環式の基が好適である。
【００２７】
【化４】
2005136379.tif 000006
なお、ＳｉＨ基と反応性を有する炭素−炭素二重結合の位置は特に限定されず、分子内のどこに存在してもよい。つまり、この二重結合は、成分（Ａ）の有機化合物の骨格部分に直接結合していてもよく、２価以上の置換基を介して共有結合していてもよい。
【００２８】
２価以上の置換基としては、炭素数０〜１０の置換基であれば特に限定されず、構成元素としてＣ、Ｈ、Ｎ、Ｏ、Ｓ及びハロゲンのみを含むものが好ましい。これらの置換基の例としては、
【００２９】
【化５】
2005136379.tif 000007
等が挙げられる。また、これらの２価以上の置換基の２つ以上が共有結合によりつながって１つの２価以上の置換基を構成していてもよい。
骨格部分に共有結合する基（以下、「共有結合基」と記することがある）の例としては、ビニル基、アリル基、メタリル基、アクリル基、メタクリル基、２−ヒドロキシ−３−（アリルオキシ）プロピル基、２−アリルフェニル基、３−アリルフェニル基、４−アリルフェニル基、２−（アリルオキシ）フェニル基、３−（アリルオキシ）フェニル基、４−（アリルオキシ）フェニル基、２−（アリルオキシ）エチル基、２、２−ビス（アリルオキシメチル）ブチル基、３−アリルオキシ−２、２−ビス（アリルオキシメチル）プロピル基、
【００３０】
【化６】
2005136379.tif 000008
等が挙げられる。
成分（Ａ）の有機化合物の具体的な例としては、ジアリルフタレート、トリアリルトリメリテート、ジエチレングリコールビスアリルカーボネート、トリメチロールプロパンジアリルエーテル、ペンタエリスリトールトリアリルエーテル、１，１，２，２−テトラアリロキシエタン、ジアリリデンペンタエリスリット、トリアリルシアヌレート、トリアリルイソシアヌレート、１，２，４−トリビニルシクロヘキサン、ジビニルベンゼン類（純度５０〜１００％のもの、好ましくは純度８０〜１００％のもの）、ジビニルビフェニル、１，３−ジイソプロペニルベンゼン、１，４−ジイソプロペニルベンゼン及びそれらのオリゴマー、１，２−ポリブタジエン（１、２比率１０〜１００％のもの、好ましくは１、２比率５０〜１００％のもの）、ノボラックフェノールのアリルエーテル、アリル化ポリフェニレンオキサイド、
【００３１】
【化７】
2005136379.tif 000009
【００３２】
【化８】
2005136379.tif 000010
等、さらに、従来公知のエポキシ樹脂のグルシジル基の一部又は全部をアリル基に置き換えたもの等が挙げられる。
成分（Ａ）の有機化合物は、上記のように骨格部分とアルケニル基とに分けて表現しがたい、低分子量化合物であってもよい。これらの低分子量化合物の具体例としては、ブタジエン、イソプレン、オクタジエン、デカジエン等の脂肪族鎖状ポリエン化合物系、シクロペンタジエン、シクロヘキサジエン、シクロオクタジエン、ジシクロペンタジエン、トリシクロペンタジエン、ノルボルナジエン等の脂肪族環状ポリエン化合物系、ビニルシクロペンテン、ビニルシクロヘキセン等の置換脂肪族環状オレフィン化合物系等が挙げられる。
【００３３】
成分（Ａ）の有機化合物は、耐熱性をより向上し得るという観点からは、ＳｉＨ基と反応性を有する炭素−炭素二重結合を成分（Ａ）の有機化合物１ｇあたり０．００１ｍｏｌ以上含有するものが好ましく、１ｇあたり０．００５ｍｏｌ以上含有するものがより好ましく、０．００８ｍｏｌ以上含有するものがさらに好ましい。
成分（Ａ）の有機化合物のＳｉＨ基と反応性を有する炭素−炭素二重結合の数は、平均して１分子当たり少なくとも２個あればよいが、力学強度をより向上したい場合には２を越えることが好ましく、３個以上であることがより好ましい。成分（Ａ）のＳｉＨ基と反応性を有する炭素−炭素二重結合の数が１分子内当たり１個以下の場合は、成分（Ｂ）と反応してもグラフト構造となるのみで架橋構造となりにくい。
【００３４】
成分（Ａ）の有機化合物は、反応性が良好であるという観点から、１分子中にビニル基を１個以上含有していることが好ましく、１分子中にビニル基を２個以上含有していることがより好ましい。
また、貯蔵安定性が良好となりやすいという観点から、１分子中にビニル基を６個以下含有していることが好ましく、１分子中にビニル基を４個以下含有していることがより好ましい。
【００３５】
さらに、力学的耐熱性が高いという観点及び原料液の糸引き性が少なく成形性、取扱い性、塗布性が良好であるという観点から、分子量が９００未満のものが好ましく、７００未満のものがより好ましく、５００未満のものがさらに好ましい。
成分（Ａ）の有機化合物は、他の成分との均一な混合及び良好な作業性を得るために、２３℃において１０００ポイズ未満の粘度ものが好ましく、３００ポイズ未満のものがより好ましく、３０ポイズ未満のものがさらに好ましい。粘度はＥ型粘度計によって測定することができる。
【００３６】
また、着色、特に黄変の抑制の観点から、フェノール性水酸基及び／又はフェノール性水酸基の誘導体を有する化合物の含有量が少ないものが好ましく、フェノール性水酸基及び／又はフェノール性水酸基の誘導体を有する化合物を含まないものが好ましい。ここで、フェノール性水酸基とは、ベンゼン環、ナフタレン環、アントラセン環等に例示される芳香族炭化水素に直接結合した水酸基を示し、フェノール性水酸基の誘導体とは、上述のフェノール性水酸基の水素原子をメチル基、エチル基等のアルキル基、ビニル基、アリル基等のアルケニル基、アセトキシル基等のアシル基等により置換された基を示す。
【００３７】
さらに、成分（Ａ）の有機化合物は、得られるコーティング部材の着色が少なく、耐光性が高いという観点から、ビニルシクロヘキセン、ジシクロペンタジエン、トリアリルイソシアヌレート、２，２−ビス（４−ヒドロキシシクロヘキシル）プロパンのジアリルエーテル、１，２，４−トリビニルシクロヘキサンが好ましく、なかでも、トリアリルイソシアヌレート、２，２−ビス（４−ヒドロキシシクロヘキシル）プロパンのジアリルエーテル、１，２，４−トリビニルシクロヘキサンがより好ましい。
また、硬化性組成物の粘度を低減させる観点からは、ビニルシクロヘキセン、ジビニルベンゼン、１，２，４−トリビニルシクロヘキサン、トリアリルイソシアヌレートが特に好ましい。
成分（Ａ）の有機化合物は、他の反応性基を有していてもよい。この場合の反応性基としては、エポキシ基、アミノ基、ラジカル重合性不飽和基、カルボキシル基、イソシアネート基、ヒドロキシル基、アルコキシシリル基等が挙げられる。これらの官能基を有している場合には得られる硬化性組成物の接着性が高くなりやすく、得られるコーティング部材の強度が高くなりやすい。接着性がより高くなり得るという点からは、エポキシ基が好ましい。また、得られるコーティング部材の耐熱性が高くなりやすいという点においては、反応性基を平均して１分子中に１個以上有していることが好ましい。
特に、成分（Ａ）の有機化合物は、耐熱性・耐光性が高いという観点から、下記一般式（Ｉ）
【００３８】
【化９】
2005136379.tif 000011
（式中、Ｒ1は炭素数１〜５０の一価の有機基を表し、それぞれのＲ1は異なっていても同一であってもよい。）
で表されるトリアリルイソシアヌレート及びその誘導体であるか、これを含むものであることが特に好ましい。
【００３９】
一般式（Ｉ）のＲ1としては、得られるコーティング部材の耐熱性がより高くなり得るという観点からは、炭素数１〜２０の一価の有機基であることが好ましく、炭素数１〜１０の一価の有機基であることがより好ましく、炭素数１〜４の一価の有機基であることがさらに好ましい。
また、化学的な熱安定性が良好になりうるという観点からは、２個以下の酸素原子を含みかつ構成元素としてＣ、Ｈ及びＯのみを含む炭素数１〜５０の一価の有機基であることが好ましく、炭素数１〜５０の一価の炭化水素基であることがより好ましい。
【００４０】
これらの好ましいＲ1の例としては、メチル基、エチル基、プロピル基、ブチル基、フェニル基、ベンジル基、フェネチル基、ビニル基、アリル基、グリシジル基、
【００４１】
【化１０】
2005136379.tif 000012
等が挙げられる。
さらに、一般式（Ｉ）のＲ1として、得られるコーティング部材の各種材料との接着性が良好になり得るという観点からは、３つのＲ1のうち少なくとも１つがエポキシ基を１つ以上含む炭素数１〜５０の一価の有機基であることが好ましく、
【００４２】
【化１１】
2005136379.tif 000013
で表されるエポキシ基を１個以上含む炭素数１〜５０の一価の有機基であることがより好ましい。これらの好ましいＲ1の例としては、グリシジル基、
【００４３】
【化１２】
2005136379.tif 000014
等が挙げられる。
また、一般式（Ｉ）のＲ1として、反応性が良好になるという観点からは、３つのＲ1のうち少なくとも１つが
【００４４】
【化１３】
2005136379.tif 000015
で表される基を１個以上含む炭素数１〜５０の一価の有機基であることが好ましく、下記一般式（ＩＶ）
【００４５】
【化１４】
2005136379.tif 000016
（式中、Ｒ4は水素原子又はメチル基を表す。）
で表される基を１個以上含む炭素数１〜５０の一価の有機基であることがより好ましく、３つのＲ1のうち少なくとも２つが下記一般式（Ｖ）
【００４６】
【化１５】
2005136379.tif 000017
（式中、Ｒ5は結合手又は炭素数１〜４８の二価の有機基であり、Ｒ6は水素原子又はメチル基を表す。）
で表される有機化合物（複数のＲ5及びＲ6はそれぞれ異なっていても同一であってもよい。）がさらに好ましい。
【００４７】
一般式（Ｖ）のＲ5は、得られるコーティング部材の耐熱性がより高くなり得るという観点からは、結合手又は炭素数１〜２０の二価の有機基であることが好ましく、結合手又は炭素数１〜１０の二価の有機基であることがより好ましく、結合手又は炭素数１〜４の二価の有機基であることがさらに好ましい。これらの好ましいＲ5の例としては、
【００４８】
【化１６】
2005136379.tif 000018
等が挙げられる。
一般式（Ｖ）のＲ5は、得られるコーティング部材の化学的な熱安定性が良好になり得るという観点からは、結合手又は２つ以下の酸素原子を含み、かつ構成元素としてＣ、Ｈ及びＯのみを含む炭素数１〜４８の二価の有機基であることが好ましく、結合手又は炭素数１〜４８の二価の炭化水素基であることがより好ましい。これらの好ましいＲ5の例としては、
【００４９】
【化１７】
2005136379.tif 000019
等が挙げられる。
一般式（Ｖ）のＲ6は、水素原子又はメチル基であるが、反応性が良好であるという観点からは、水素原子が好ましい。
【００５０】
なお、一般式（Ｉ）で表される有機化合物は、その分子中に、ＳｉＨ基と反応性を有する炭素−炭素二重結合を２個以上含有していることが好ましく、耐熱性をより向上し得るという観点からは、１分子中に３個以上含有するものがより好ましい。
一般式（Ｉ）で表される有機化合物の好ましい具体例としては、トリアリルイソシアヌレート、
【００５１】
【化１８】
2005136379.tif 000020
等が挙げられる。
硬化性組成物の粘度を低減する観点からは、トリアリルイソシアヌレートが好ましい。
コーティング部材の接着性向上のためには、成分（Ａ）としてはジアリルモノグリシジルイソシアヌレートが好ましい。
【００５２】
また、コーティング部材の接着性向上と耐光性とを両立させるためには、成分（Ａ）として、トリアリルイソシアヌレートとジアリルモノグリシジルイソシアヌレートとの混合物であることが好ましい。この混合物はイソシアヌル環骨格を有するため耐熱性の点からも有効である。混合比は任意に選択することができ、上記目的達成のためにはトリアリルイソシアヌレート／ジアリルモノグリシジルイソシアヌレート＝９／１〜１／９(モル比)が好ましく、８／２〜２／８がさらに好ましく、７／３〜３／７が特に好ましい。
なお、成分（Ａ）は、単独又は２種以上のものを混合して用いることが可能である。
【００５３】
成分（Ｂ）
成分（Ｂ）のケイ素化合物は、１分子中に少なくとも２個のＳｉＨ基を含有する化合物であれば特に限定されるものではなく、例えば、国際公開ＷＯ９６／１５１９４号に記載された化合物等が挙げられる。
これらのうち、入手の容易さから、１分子中に少なくとも２個のＳｉＨ基を有する鎖状及び／又は環状オルガノポリシロキサンが好ましく、成分（Ａ）との相溶性が良いという観点からは、下記一般式（ＶＩ）
【００５４】
【化１９】
2005136379.tif 000021
（式中、Ｒ7は炭素数１〜６の有機基を表し、ｎは３〜１０の数を表す。）
で表される、１分子中に少なくとも２個のＳｉＨ基を有する環状オルガノポリシロキサンがさらに好ましい。
【００５５】
一般式（ＶＩ）で表される化合物中の置換基Ｒ7は、Ｃ、Ｈ及びＯから構成されるものが好ましく、炭化水素基がより好ましく、メチル基がさらに好ましい。
一般式（ＶＩ）で表される化合物としては、入手容易性の観点から、１，３，５，７−テトラメチルシクロテトラシロキサンが好ましい。
成分（Ｂ）のケイ素化合物の分子量は特に限定されるものではなく、任意のものが好適に使用できる。コーティング部材の流動性をより発現しやすいという観点からは低分子量のものが好ましい。例えば、分子量が５０以上であり、１００，０００以下、より好ましくは１，０００以下、さらに好ましくは７００以下である。
【００５６】
成分（Ａ）の有機化合物と良好な相溶性を有するという観点及び成分（Ｂ）のケイ素化合物の揮発性が低くなり、得られる硬化性組成物からのアウトガスの問題が生じ難いという観点からは、成分（Ｂ）のケイ素化合物は、ＳｉＨ基と反応性を有する炭素−炭素二重結合を１分子中に１個以上含有する有機化合物（α）と、１分子中に少なくとも２個のＳｉＨ基を有する鎖状及び／又は環状のポリオルガノシロキサン（β）とを、ヒドロシリル化反応に付して得ることができる化合物であることが好ましい。
（成分α）
ＳｉＨ基と反応性を有する炭素−炭素二重結合を１分子中に１個以上含有する有機化合物である成分αは、この二重結合を１分子中に２個以上含有する有機化合物（成分α１）と、この二重結合を１分子中に１個含有する有機化合物（成分α２）とを含む。
【００５７】
成分α１としては、上記した成分（Ａ）である、ＳｉＨ基と反応性を有する炭素−炭素二重結合を１分子中に少なくとも２個含有する有機化合物と同じものを用いることができる。成分α１を用いると、得られるコーティング部材の架橋密度が高くなり、力学強度が高いコーティング部材となりやすい。
また、成分α２は、ＳｉＨ基と反応性を有する炭素−炭素二重結合を１分子中に１個含有する有機化合物であれば特に限定されないが、成分（Ｂ）が成分（Ａ）と相溶性がよくなるという点において、ポリシロキサン−有機ブロックコポリマー、ポリシロキサン−有機グラフトコポリマーのようなシロキサン単位（Ｓｉ−Ｏ−Ｓｉ）を含むものではなく、構成元素としてＣ、Ｈ、Ｎ、Ｏ、Ｓ及びハロゲンのみを含むものであることが好ましい。成分α２を用いることにより、得られるコーティング部材が低弾性となりやすい。
【００５８】
成分α２におけるＳｉＨ基と反応性を有する炭素−炭素二重結合の結合位置は特に限定されず、分子内のどこに存在してもよい。
成分α２の化合物は、重合体系化合物と単量体系化合物に分類できる。
重合体系化合物としては、例えば、ポリシロキサン系、ポリエーテル系、ポリエステル系、ポリアリレート系、ポリカーボネート系、飽和炭化水素系、不飽和炭化水素系、ポリアクリル酸エステル系、ポリアミド系、フェノール−ホルムアルデヒド系（フェノール樹脂系）、ポリイミド系の化合物が挙げられる。
【００５９】
また、単量体系化合物としては、例えば、フェノール系、ビスフェノール系、ベンゼン、ナフタレン等の芳香族炭化水素系：直鎖系、脂環系等の脂肪族炭化水素系：複素環系の化合物、シリコン系の化合物及びこれらの混合物等が挙げられる。
成分α２のＳｉＨ基と反応性を有する炭素−炭素二重結合としては特に限定されず、上述した一般式（II）で示される基が反応性の点から好適である。また、原料の入手の容易さからは、上述した式（IIａ）で示される基が特に好ましい。
【００６０】
さらに、コーティング部材の耐熱性が高いという観点から、上述した一般式（III）で表される部分構造を環内に有する脂環式の基が好適である。また、原料の入手の容易さからは、上述した式（IIIａ）で表される部分構造を環内に有する脂環式の基が好適である。
ＳｉＨ基と反応性を有する炭素−炭素二重結合は成分α２の骨格部分に直接結合していてもよく、２価以上の置換基を介して共有結合していてもよい。２価以上の置換基としては炭素数０〜１０の置換基であれば特に限定されないが、成分（Ｂ）が成分（Ａ）と相溶性がよくなりやすいという点から、構成元素としてＣ、Ｈ、Ｎ、Ｏ、Ｓ、及びハロゲンのみを含むものが好ましい。これらの置換基の例としては、上述の「化５」で例示したものと同様のものが挙げられる。また、これらの２価以上の置換基の２つ以上が共有結合によりつながって１つの２価以上の置換基を構成していてもよい。
【００６１】
骨格部分に共有結合する基の例としては、成分（Ａ）のところで例示した共有結合基と同様のものが挙げられる。
成分α２の具体例としては、プロペン、１−ブテン、１−ペンテン、１−ヘキセン、１−ヘプテン、１−オクテン、１−ノネン、１−デセン、１−ドデセン、１−ウンデセン、出光石油化学社製リニアレン、４，４−ジメチル−１−ペンテン、２−メチル−１−ヘキセン、２，３，３−トリメチル−１−ブテン、２，４，４−トリメチル−１−ペンテン等のような鎖状脂肪族炭化水素系化合物類、シクロヘキセン、メチルシクロヘキセン、メチレンシクロヘキサン、ノルボルニレン、エチリデンシクロヘキサン、ビニルシクロヘキサン、カンフェン、カレン、αピネン、βピネン等のような環状脂肪族炭化水素系化合物類、スチレン、αメチルスチレン、インデン、フェニルアセチレン、４−エチニルトルエン、アリルベンゼン、４−フェニル−１−ブテン等のような芳香族炭化水素系化合物、アルキルアリルエーテル、アリルフェニルエーテル等のアリルエーテル類、グリセリンモノアリルエーテル、エチレングリコールモノアリルエーテル、４−ビニル−１，３−ジオキソラン−２−オン等の脂肪族系化合物類、１，２−ジメトキシ−４−アリルベンゼン、ｏ−アリルフェノール等の芳香族系化合物類、モノアリルジベンジルイソシアヌレート、モノアリルジグリシジルイソシアヌレート等の置換イソシアヌレート類、ビニルトリメチルシラン、ビニルトリメトキシシラン、ビニルトリフェニルシラン等のシリコン化合物等が挙げられる。さらに、片末端アリル化ポリエチレンオキサイド、片末端アリル化ポリプロピレンオキサイド等のポリエーテル系樹脂、片末端アリル化ポリイソブチレン等の炭化水素系樹脂、片末端アリル化ポリブチルアクリレート、片末端アリル化ポリメチルメタクリレート等のアクリル系樹脂等の片末端にビニル基を有するポリマー及びオリゴマー類等を挙げることができる。
【００６２】
成分α２の構造は、線状でも枝分かれ状でもよい。分子量は特に限定されることなく、種々のものを用いることができる。分子量分布も、特に限定されないが、混合物の粘度が低くなり、成形性が良好となりやすいという点においては、分子量分布が３以下であることが好ましく、２以下であることがより好ましく、１．５以下であることがさらに好ましい。
【００６３】
成分α２に、ガラス転位温度が存在する場合は、特に限定はなく種々のものが用いられるが、得られるコーティング部材が強靭となりやすいという点から、ガラス点移転温度が１００℃以下であることが好ましく、５０℃以下であることがより好ましく、０℃以下であることがさらに好ましい。成分α２としては、ポリブチルアクリレート等が挙げられる。
【００６４】
一方、得られるコーティング部材の耐熱性が高くなるという点から、ガラス転位温度は１００℃以上であることが好ましく、１２０℃以上であることがより好ましく、１５０℃以上であることがさらに好ましく、１７０℃以上であることが最も好ましい。ガラス転位温度は動的粘弾性測定においてｔａｎδが極大を示す温度として求めることができる。
成分α２としては、得られるコーティング部材の耐熱性が高くなるという点から、炭化水素化合物であることが好ましい。この場合の好ましい炭素数の下限は７であり、上限は１０である。
成分α２は、その他の反応性基を有していてもよい。この場合の反応性基としては、エポキシ基、アミノ基、ラジカル重合性不飽和基、カルボキシル基、イソシアネート基、ヒドロキシル基、アルコキシシリル基等が挙げられる。これらの官能基を有している場合には得られる硬化性組成物の接着性が高くなりやすく、得られるコーティング部材の強度が高くなりやすい。接着性がより高くなりうるという点からは、これらの官能基のうちエポキシ基が好ましい。また、得られるコーティング部材の耐熱性が高くなりやすいという点から、反応性基を平均して１分子中に１個以上有していることが好ましい。具体的には、モノアリルジグリシジルイソシアヌレート、アリルグリシジルエーテル、アリロキシエチルメタクリレート、アリロキシエチルアクリレート、ビニルトリメトキシシラン等が挙げられる。
【００６５】
成分α２は、単一のものを用いてもよいし、複数のものを組み合わせて用いてもよい。
（成分β）
成分βは、１分子中に少なくとも２個のＳｉＨ基を有する鎖状及び／又は環状のポリオルガノシロキサンを含む限り、その種類は特に限定されない。例えば、
【００６６】
【化２０】
2005136379.tif 000022
【００６７】
【化２１】
2005136379.tif 000023
等が挙げられる。
ここで、成分αとの相溶性が良くなりやすいという観点からは、上述した一般式（VI）の化合物が好ましい。
【００６８】
なお、成分βは、単独又は２種以上のものを混合して用いることができる。
（成分αと成分βとの反応）
成分αと成分βとをヒドロシリル化反応に付する場合、これらの混合比率は、特に限定されないが、得られる成分（Ｂ）と成分（Ａ）とのヒドロシリル化によるコーティング部材の強度を考えた場合、成分（Ｂ）のＳｉＨ基が多い方が好ましいため、一般に混合する成分α中のＳｉＨ基との反応性を有する炭素−炭素二重結合の総数（Ｘ）と、混合する成分β中のＳｉＨ基の総数（Ｙ）との比が、Ｙ／Ｘ≧２となるように設定することが好ましく、Ｙ／Ｘ≧３であることがより好ましい。
【００６９】
また、成分（Ｂ）の成分（Ａ）との相溶性がよくなりやすいという点からは、５≧Ｙ／Ｘであることが好ましく、１０≧Ｙ／Ｘであることがより好ましい。
成分αと成分βとをヒドロシリル化反応させる場合には適当な触媒を用いてもよい。
触媒としては、例えば、白金の単体；アルミナ、シリカ、カーボンブラック等の担体に固体白金を担持させたもの；塩化白金酸；塩化白金酸とアルコール、アルデヒド、ケトン等との錯体；白金−オレフィン錯体（例えば、Ｐｔ（ＣＨ2＝ＣＨ2）2（ＰＰｈ3）2、Ｐｔ（ＣＨ2＝ＣＨ2）2Ｃｌ2）；白金−ビニルシロキサン錯体（例えば、Ｐｔ（ＶｉＭｅ2ＳｉＯＳｉＭｅ2Ｖｉ）n、Ｐｔ［（ＭｅＶｉＳｉＯ）4］m）；白金−ホスフィン錯体（例えば、Ｐｔ（ＰＰｈ3）4、Ｐｔ（ＰＢｕ3）4）；白金−ホスファイト錯体（例えば、Ｐｔ［Ｐ（ＯＰｈ）3］4、Ｐｔ［Ｐ（ＯＢｕ）3］4）；ジカルボニルジクロロ白金；カールシュテト（Ｋａｒｓｔｅｄｔ）触媒；アシュビー（Ａｓｈｂｙ）の米国特許第３１５９６０１号及び３１５９６６２号明細書中に記載された白金−炭化水素複合体；ラモロー（Ｌａｍｏｒｅａｕｘ）の米国特許第３２２０９７２号明細書中に記載された白金アルコラート触媒；モディック（Ｍｏｄｉｃ）の米国特許第３５１６９４６号明細書中に記載された塩化白金−オレフィン複合体等が挙げられる。なお、上記の式中、Ｍｅはメチル基、Ｂｕはブチル基、Ｖｉはビニル基、Ｐｈはフェニル基を表し、ｎ、ｍは、整数を示す。また、ＲｈＣｌ（ＰＰｈ）3、ＲｈＣｌ3、ＲｈＡｌ2Ｏ3、ＲｕＣｌ3、ＩｒＣｌ3、ＦｅＣｌ3、ＡｌＣｌ3、ＰｄＣｌ2・２Ｈ2Ｏ、ＮｉＣｌ2、ＴｉＣｌ4等の白金化合物以外の触媒を用いてもよい。これらの触媒は単独で使用してもよいし、２種以上併用してもよい。なかでも、触媒活性の点から、塩化白金酸、白金−オレフィン錯体、白金−ビニルシロキサン錯体等が好ましい。
【００７０】
触媒の添加量は特に限定されないが、十分な硬化性を有し、かつ硬化性組成物のコストを比較的低く抑えるため、成分βのＳｉＨ基１モルに対して１０-8モル以上、より好ましくは１０-6モル以上であり、１０-1モル以下、より好ましくは１０-2モル以下である。
また、上記触媒には助触媒を併用してもよい。助触媒としては、トリフェニルホスフィン等のリン系化合物、マレイン酸ジメチル等の１、２−ジエステル系化合物、２−ヒドロキシ−２−メチル−１−ブチン等のアセチレンアルコール系化合物、単体の硫黄等の硫黄系化合物、トリエチルアミン等のアミン系化合物等が挙げられる。
【００７１】
助触媒の添加量は特に限定されないが、ヒドロシリル化触媒１モルに対して１０-2モル以上、より好ましくは１０-1モル以上であり、１０2モル以下、より好ましくは１０モル以下である。
成分α、成分β及び触媒を混合する方法としては、各種方法をとることができるが、成分αに触媒を混合したものを、成分βに混合する方法が好ましい。成分α、成分βの混合物に触媒を混合する方法の場合、反応の制御が困難である。成分βに触媒を混合したものに成分αを混合する方法の場合、触媒の存在下、成分βが、混入している水分と反応性を有するため、変質することがある。
【００７２】
反応温度としては種々設定できるが、３０℃以上、より好ましくは５０℃以上であり、２００℃以下、より好ましくは１５０℃以下である。反応温度が低いと十分に反応させるための反応時間が長くなり、反応温度が高いと実用的でない。反応は一定の温度で行ってもよいし、必要に応じて多段階又は連続的に温度を変化させてもよい。
反応時間、反応時の圧力は、必要に応じ種々設定できる。
【００７３】
また、ヒドロシリル化反応の際、溶媒を使用してもよい。
溶媒としては、ヒドロシリル化反応を阻害しない限り特に限定されるものではなく、例えば、ベンゼン、トルエン、ヘキサン、ヘプタン等の炭化水素系溶媒、テトラヒドロフラン、１,  ４−ジオキサン、１，３−ジオキソラン、ジエチルエーテル等のエーテル系溶媒、アセトン、メチルエチルケトン等のケトン系溶媒、クロロホルム、塩化メチレン、１,  ２−ジクロロエタン等のハロゲン系溶媒を好適に用いることができる。使用する溶媒量は適宜調整することができる。溶媒は２種類以上の混合溶媒として用いてもよい。
【００７４】
また、ヒドロキシル化反応の際には、反応性を制御する目的等のために種々の添加剤を用いてもよい。
成分αと成分βを反応させて成分（Ｂ）を得た際、得られた成分（Ｂ）を単離することなく混合物のままで用いてもよいし、未反応の成分及び／又は溶媒を除去してもよい。揮発分を除去する場合には、得られる成分（Ｂ）が揮発分を有さないため、成分（Ａ）とともに硬化させる際に、揮発分の揮発によるボイド、クラックの問題が生じにくい。揮発分を除去する方法としては、例えば、減圧脱揮；活性炭、ケイ酸アルミニウム、シリカゲル等による処理等が挙げられる。減圧脱揮する場合には低温（例えば、１００℃以下、好ましくは６０℃以下）で処理することが好ましい。高温で処理すると増粘等の変質を伴いやすい。
【００７５】
成分αと成分βとの反応物である成分（Ｂ）の例としては、ジビニルベンゼンと１，３，５，７−テトラメチルシクロテトラシロキサンとの反応物、ビスフェノールＡジアリルエーテルと１，３，５，７−テトラメチルシクロテトラシロキサンとの反応物、ビニルシクロヘキセンと１，３，５，７−テトラメチルシクロテトラシロキサンとの反応物、ジシクロペンタジエンと１，３，５，７−テトラメチルシクロテトラシロキサンとの反応物、トリアリルイソシアヌレートと１，３，５，７−テトラメチルシクロテトラシロキサンとの反応物、ジアリルモノグリシジルイソシアヌレートと１，３，５，７−テトラメチルシクロテトラシロキサンとの反応物、アリルグリシジルエーテルと１，３，５，７−テトラメチルシクロテトラシロキサンとの反応物、αメチルスチレンと１，３，５，７−テトラメチルシクロテトラシロキサンとの反応物、モノアリルジグリシジルイソシアヌレートと１，３，５，７−テトラメチルシクロテトラシロキサンとの反応物等を挙げることができる。
【００７６】
得られた硬化性組成物が低粘度になる点から、ジビニルベンゼンと１，３，５，７−テトラメチルシクロテトラシロキサンとの反応物、αメチルスチレンと１，３，５，７−テトラメチルシクロテトラシロキサンとの反応物が好ましい。
コーティング部材の耐熱性・耐光性の点から、ジビニルベンゼンと１，３，５，７−テトラメチルシクロテトラシロキサンとの反応物、トリアリルイソシアヌレートと１，３，５，７−テトラメチルシクロテトラシロキサンとの反応物が好ましい。
【００７７】
また、耐熱性・耐光性・接着性の点から、ジアリルモノグリシジルイソシアヌレートと１，３，５，７−テトラメチルシクロテトラシロキサンとの反応物、モノアリルジグリシジルイソシアヌレートと１，３，５，７−テトラメチルシクロテトラシロキサンとの反応物が好ましい。
成分（Ｂ）のケイ素化合物は、単独又は２種以上のものを混合して用いることができる。
成分（Ｃ）
成分（Ｃ）のヒドロシリル化触媒としては、ヒドロシリル化反応の触媒活性があれば、特に限定されず、成分αと成分βとのヒドロシリル化反応に使用することができる触媒と同様のものが挙げられる。また、好ましい触媒の例、添加量、助触媒についても、上記と同様のものが挙げられる。
【００７８】
なお、成分（Ｃ）のヒドロシリル化触媒に、硬化性組成物の保存安定性を改良する目的又は製造過程でのヒドロシリル化反応の反応性を調整する目的で、硬化遅延剤を併用して使用してもよい。
硬化遅延剤としては、脂肪族不飽和結合を含有する化合物、有機リン化合物、有機イオウ化合物、窒素含有化合物、スズ系化合物、有機過酸化物等の１種又は２種以上が挙げられる。
【００７９】
脂肪族不飽和結合を含有する化合物としては、プロパギルアルコール類、エン−イン化合物類、マレイン酸エステル類等が例示される。有機リン化合物としては、トリオルガノフォスフィン類、ジオルガノフォスフィン類、オルガノフォスフィン類、トリオルガノフォスファイト類等が例示される。有機イオウ化合物としては、オルガノメルカプタン類、ジオルガノスルフィド類、硫化水素、ベンゾチアゾール、ベンゾチアゾールジサルファイド等が例示される。窒素含有化合物としては、アンモニア、１〜３級アルキルアミン類、アリールアミン類、尿素、ヒドラジン等が例示される。スズ系化合物としては、ハロゲン化第一スズ２水和物、カルボン酸第一スズ等が例示される。有機過酸化物としては、ジ−ｔ−ブチルペルオキシド、ジクミルペルオキシド、ベンゾイルペルオキシド、過安息香酸ｔ−ブチル等が例示される。
【００８０】
これらの硬化遅延剤のうち、遅延活性が良好で原料入手性がよいという観点からは、ベンゾチアゾール、チアゾール、マレイン酸ジメチル、３−ヒドロキシ−３−メチル−１−ブチンが好ましい。
硬化遅延剤の添加量は種々設定できるが、使用するヒドロシリル化触媒１ｍｏｌに対して１０-1モル以上、より好ましくは１モル以上であり、１０3モル以下、より好ましくは５０モル以下である。
【００８１】
成分（Ｄ）
成分（Ｄ）のシランカップリング剤としては、分子中に有機基と反応性のある官能基と、加水分解性のケイ素基とを各々少なくとも１個有する化合物が挙げられる。
例えば、有機基と反応性のある官能基としては、取扱い性の点からエポキシ基、メタクリル基、アクリル基、イソシアネート基、イソシアヌレート基、ビニル基及びカルバメート基から選ばれる少なくとも１個の官能基が好ましく、硬化性及び接着性の点から、エポキシ基、メタクリル基、アクリル基が、特に好ましい。
【００８２】
加水分解性のケイ素基としては、取扱い性の点からアルコキシシリル基が好ましく、反応性の点からメトキシシリル基、エトキシシリル基が、特に好ましい。
シランカップリング剤としては、例えば、３−グリシドキシプロピルトリメトキシシラン、３−グリシドキシプロピルトリエトキシシラン、２−（３，４-エポキシシクロヘキシル）エチルトリメトキシシラン、２−（３，４-エポキシシクロヘキシル）エチルトリエトキシシラン等のエポキシ官能基を有するアルコキシシラン類：３−メタクリロキシプロピルトリメトキシシラン、３−メタクリロキシプロピルトリエトキシシラン、３−アクリロキシプロピルトリメトキシシラン、３−アクリロキシプロピルトリエトキシシラン、メタクリロキシメチルトリメトキシシラン、メタクリロキシメチルトリエトキシシラン、アクリロキシメチルトリメトキシシラン、アクリロキシメチルトリエトキシシラン等のメタクリル基及びアクリル基を有するアルコキシシラン類等が挙げられる。
【００８３】
成分（Ｄ）のエポキシ基含有化合物としては、種々のエポキシ樹脂が例示される。例えば、ノボラックフェノール型エポキシ樹脂、ビフェニル型エポキシ樹脂、ジシクロペンタジエン型エポキシ樹脂、ビスフェノールＦジグリシジルエーテル、ビスフェノールＡジグリシジルエーテル、２，２’−ビス（４−グリシジルオキシシクロヘキシル）プロパン、３，４−エポキシシクロヘキシルメチル−３，４−エポキシシクロヘキサンカーボキシレート、ビニルシクロヘキセンジオキサイド、２−（３，４−エポキシシクロヘキシル）−５，５−スピロ−（３，４−エポキシシクロヘキサン）−１，３−ジオキサン、ビス（３，４−エポキシシクロヘキシル）アジペート、１，２−シクロプロパンジカルボン酸ビスグリシジルエステル、トリグリシジルイソシアヌレート、モノアリルジグリシジルイソシアヌレート、ジアリルモノグリシジルイソシアヌレート等のエポキシ樹脂を、ヘキサヒドロ無水フタル酸、メチルヘキサヒドロ無水フタル酸、トリアルキルテトラヒドロ無水フタル酸、水素化メチルナジック酸無水物等の脂肪族酸無水物で硬化させたもの等が挙げられる。これらはそれぞれ単独で用いても、複数のものを組み合わせてもよい。
【００８４】
成分（Ｄ）のシランカップリング剤及び／又はエポキシ基含有化合物の添加量は種々設定できるが、［成分（Ａ）＋成分（Ｂ）］１００重量部に対して０．１重量部以上、より好ましくは０．５重量部以上であり、５０重量部以下、より好ましくは２５重量部以下である。添加量が少ないと接着性改良効果が表れず、添加量が多いとコーティング部材の物性に悪影響を及ぼす場合がある。
【００８５】
また、成分（Ｄ）のシランカップリング剤及び／又はエポキシ基含有化合物には、接着性改良効果をさらに高めるために、シラノール源化合物を併用してもよい。
シラノール源としては、例えば、トリフェニルシラノール、ジフェニルジヒドロキシシラン等のシラノール化合物、ジフェニルジメトキシシラン、テトラメトキシシラン、メチルトリメトキシシラン等のアルコキシシラン類等を挙げることができる。シラノール源化合物は単独で使用してもよく、２種以上併用してもよい。
【００８６】
シラノール源化合物を用いる場合の使用量は種々設定できるが、シランカップリング剤及び／又はエポキシ基含有化合物１００重量部に対して、０．１重量部以上、より好ましくは１重量部以上であり、５０重量部以下、より好ましくは３０重量部以下である。添加量が少ないと接着性改良効果が表れず、添加量が多いとコーティング部材の物性に悪影響を及ぼす場合がある。
【００８７】
さらに、成分（Ｄ）のシランカップリング剤及び／又はエポキシ基含有化合物は、これらの効果を高めるために、カルボン酸類及び／又は酸無水物類を併用してもよい。
カルボン酸類、酸無水物類としては特に限定されないが、例えば、
【００８８】
【化２２】
2005136379.tif 000024
等の化合物、２−エチルヘキサン酸、シクロヘキサンカルボン酸、シクロヘキサンジカルボン酸、メチルシクロヘキサンジカルボン酸、テトラヒドロフタル酸、メチルテトラヒドロフタル酸、メチルハイミック酸、ノルボルネンジカルボン酸、水素化メチルナジック酸、マレイン酸、アセチレンジカルボン酸、乳酸、リンゴ酸、クエン酸、酒石酸、安息香酸、ヒドロキシ安息香酸、桂皮酸、フタル酸、トリメリット酸、ピロメリット酸、ナフタレンカルボン酸、ナフタレンジカルボン酸及びそれらの単独あるいは複合酸無水物等が挙げられる。
【００８９】
これらのカルボン酸類及び／又は酸無水物類のうち、ヒドロシリル化反応性を有し、コーティング部材からの染み出しの可能性が少なく、得られるコーティング部材の物性を損ない難いという点において、ＳｉＨ基と反応性を有する炭素−炭素二重結合を含有するものが好ましい。このようなカルボン酸類及び／又は酸無水物類としては、例えば、
【００９０】
【化２３】
2005136379.tif 000025
テトラヒドロフタル酸、メチルテトラヒドロフタル酸及びそれらの単独あるいは複合酸無水物等が挙げられる。これらのカルボン酸類及び／又は酸無水物類は単独で使用してもよく、２種以上併用してもよい。
【００９１】
カルボン酸類及び／又は酸無水物類を用いる場合の使用量は種々設定できるが、シランカップリング剤及び／又はエポキシ基含有化合物１００重量部に対して、０．１重量部以上、より好ましくは１重量部以上であり、５０重量部以下、より好ましくは１０重量部以下である。添加量が少ないと接着性改良効果が表れず、添加量が多いとコーティング部材の物性に悪影響を及ぼす場合がある。
【００９２】
なお、この成分（Ｄ）のシランカップリング剤及び／又はエポキシ基含有化合物は、以下の成分（Ｅ）であるシラノール縮合触媒と組み合わせることにより、コーティング部材にパッケージ樹脂との接着性を与える成分として有効に作用する。
成分（Ｅ）
成分（Ｅ）のシラノール縮合触媒としては特に限定されず、有機アルミニウム化合物、ほう酸エステル、チタン系化合物等が挙げられる。なかでも、硬化時及び高温下での着色性が低い点から、ほう酸エステルが好ましい。また、接着性の向上及び／又は安定化が可能である点から、チタン系化合物を用いることもできる。
【００９３】
有機アルミニウム化合物としては、トリメトキシアルミニウム、トリエトキシアルミニウム、トリイソプロポキシアルミニウム、トリノルマルプロポキシアルミニウム等のアルミニウムアルコラート化合物；ナフテン酸、ステアリン酸、オクチル酸、安息香酸等のアルミニウム有機酸塩；アルミニウムエチルアセトアセトアセテートジイソプロピレート、アルミニウムエチルアセトアセトアセテートジイソブチレート、アルミニウムトリス（エチルアセトアセテート）、アルミニウムビスエチルアセトアセテートモノアセチルアセトネート、アルミニウムトリス（アセチルアセトネート）等のアルミニウムキレート化合物等が挙げられる。なかでも、反応性、基材との接着性・密着性の観点から、アルミニウムキレート及びアルミニウムアルコラートが好ましく、さらにヒドロシリル化硬化反応との相性からアルミニウムトリス（エチルアセトアセテート）が好ましい。
【００９４】
ほう酸エステルとしては、下記一般式（VII）及び一般式（VIII）
Ｂ（ＯＲ8）3          （VII)
Ｂ（ＯＣＯＲ8）3          （VIII)
（式中、Ｒ8は炭素数１〜４８の有機基を表す。）
で示されるものを好適に用いることができる。
【００９５】
具体的には、ほう酸トリ−２−エチルヘキシル、ほう酸ノルマルトリオクタデシル、ほう酸トリノルマルオクチル、ほう酸トリフェニル、トリメチレンボレート、トリス（トリメチルシリル）ボレート、ほう酸トリノルマルブチル、ほう酸トリ−ｓｅｃ−ブチル、ほう酸トリ−ｔｅｒｔ−ブチル、ほう酸トリイソプロピル、ほう酸トリノルマルプロピル、ほう酸トリアリル、ほう酸トリエチル、ほう酸トリメチル、ほう素メトキシエトキサイドが挙げられる。
【００９６】
入手性の点から、ほう酸トリメチル、ほう酸トリエチル、ほう酸トリノルマルブチルが好ましく、ほう酸トリメチルがさらに好ましい。
また、硬化時の揮発性を抑制できる点から、ほう酸ノルマルトリオクタデシル、ほう酸トリノルマルオクチル、ほう酸トリフェニル、トリメチレンボレート、トリス（トリメチルシリル）ボレート、ほう酸トリノルマルブチル、ほう酸トリ−ｓｅｃ−ブチル、ほう酸トリ−ｔｅｒｔ−ブチル、ほう酸トリイソプロピル、ほう酸トリノルマルプロピル、ほう酸トリアリル、ほう素メトキシエトキサイドが好ましく、ほう酸ノルマルトリオクタデシル、ほう酸トリ−ｔｅｒｔ−ブチル、ほう酸トリフェニル、ほう酸トリノルマルブチルがさらに好ましい。
揮発性の抑制、作業性の点から、ほう酸トリノルマルブチル、ほう酸トリイソプロピル、ほう酸トリノルマルプロピルが好ましく、ほう酸トリノルマルブチルがさらに好ましい。
また、高温下での着色性が低い点から、ほう酸トリエチルが好ましく、ほう酸トリメチルがさらに好ましい。
チタン系化合物としては、テトライソプロポキシチタン、テトラブトキシチタン等のテトラアルコキシチタン類：チタンテトラアセチルアセトナート等のチタンキレート類：オキシ酢酸やエチレングリコール等の残基を有する一般的なチタネートカップリング剤が例示できる。
シラノール縮合触媒を用いる場合の使用量は種々設定できるが、シランカップリング剤及び／又はエポキシ基含有化合物１００重量部に対して０．１重量部以上、より好ましくは１重量部以上であり、５０重量部以下、より好ましくは３０重量部以下である。添加量が少ないと接着性改良効果が表れず、添加量が多いとコーティング部材の物性に悪影響を及ぼす場合がある。
【００９７】
なお、シラノール縮合触媒は、１種類のみを用いてもよく、２種類以上を混合して用いてもよい。混合は事前に行なってもよいし、コーティング部材の作成時に行ってもよい。
成分（Ｆ）
成分（Ｆ）である無機部材は、硬化性組成物中に分散することにより、外部から照射された光を反射、散乱及び／又は拡散等させることができる材料であることが好ましい。
例えば、アルミナ、シリカ（ヒュームシリカ、沈降性シリカ、溶融シリカ、結晶シリカ、超微粉無定形シリカ、無水珪酸等）、石英、酸化チタン、酸化錫、酸化亜鉛、一酸化錫、酸化カルシウム、酸化マグネシウム、酸化ベリリウム等の酸化物、窒化硼素、窒化ケイ素、窒化アルミニウム等の金属窒化物、ＳｉＣ等の金属炭化物、炭酸カルシウム、炭酸カリウム、炭酸ナトリウム、炭酸マグネシウム、炭酸バリウム等の金属炭酸塩、水酸化アルミニウム、水酸化マグネシウム等の金属水酸化物、ほう酸アルミニウム、チタン酸バリウム、リン酸カルシウム、珪酸カルシウム、クレー、石膏、硫酸バリウム、マイカ、ケイソウ土、白土、無機バルーン、タルク、蛍光物質、金属片（銀粉等）等からなる群から選択される少なくとも１種が挙げられる。
コーティング部材中の無機部材の配合量は特に限定されないが、コーティング部材全体量の０．１〜９０重量％が挙げられる。塗布性の点から、８０重量％以下、より好ましくは７０重量％以下、さらに好ましくは５０重量％以下、特に好ましくは４０重量％以下、より特に好ましくは３０重量以下である。配合量が多いと塗布性が低下し、塗布不良のため反射性が低下する。反射性の点から、５重量％以上、より好ましくは１０重量％以上、さらに好ましくは３０重量％以上、特に好ましくは４０重量％以上、より特に好ましくは５０重量％以上である。塗布性と反射性の両立のためには、１０重量％以上８０重量％以下、さらに好ましくは２０重量％以上７０重量％以下、特に好ましくは３０重量％以上６０重量％以下である。
無機部材は、分散性や反射性等を考慮して球状、針状、フレーク状等種々の形状をとることができる。
【００９８】
特に、酸化チタンは、高い白色度、隠ぺい力、優れた耐久性の観点からコーティング部材の無機部材として好ましい。耐久性の観点から、その結晶形はルチル型が好ましい。また、粒子径は分散性の点から１．０μｍ以下が好ましく、０．８μｍ以下がより好ましく、０．４μｍ以下がさらに好ましい。また、隠ぺい力の点からは、０．１μｍ以上が好ましく、０．２μｍ以上がさらに好ましい。なお、酸化チタンの平均粒子径は、電子顕微鏡写真をもとに画像解析装置（ルーゼックスＩＩＩＵ）にて測定することができる。酸化チタンは硫酸法及び塩素法のいずれで製造されたものも好適に用いることができる。
【００９９】
また、樹脂との親和性をよくするためにＡｌやＳｉなどの含水酸化物でその表面を処理したものも好適に用いることができる。例えば、石原産業株式会社製  タイペークＲ−８２０、Ｒ−６８０、ＣＲ−５０−２、ＣＲ−９７、ＣＲ−６０、ＣＲ−６０−２等が挙げられる。
アルミナ、シリカ、窒化硼素、窒化アルミニウム等は、耐侯性に強く、高反射率を維持させることができる。
【０１００】
さらに、硬化性組成物にチクソ性を付与し、増粘効果を付与できる点から、酸化チタンとシリカとを併用することが好ましい。シリカは、一次粒子の平均粒子径が３〜２０ｎｍであることが好ましく、５〜１０ｎｍであることが特に好ましい。シリカの平均粒子径は電子顕微鏡写真をもとに計測することができる。
なお、シリカは、チクソ性付与の点からは表面処理をしていないことが好ましい。例えば、日本アエロジル株式会社製のＡＥＲＯＳＩＬ  ３００、１３０、２００等を好適に用いることができる。一方、増粘効果の点からは表面処理をしていることが好ましい。例えば、日本アエロジル株式会社製のＡＥＲＯＳＩＬ  Ｒ８１２、Ｒ９７２、Ｒ９７４、Ｒ９７６、ＲＸ２００、ＲＸ３００等を好適に用いることができる。
【０１０１】
また、蛍光物質は、遮蔽効果を有しており、さらに窒化物系化合物半導体から放出された可視光、紫外光を他の発光波長に変換するためのものである。したがって、ＬＥＤチップが発光した光と、ＬＥＤチップからの光によって励起され発光する蛍光物質からの光が補色関係にあるとき白色系光を発光させることができ、発光ダイオードの特性をより向上させることができる。
【０１０２】
蛍光物質は、ＬＥＤチップに用いられる発光層から発光される発光波長、発光ダイオードから放出される所望の発光波長等に応じて種々ものが用いられる。例えば、セリウムで付活されたイットリウム・アルミニウム・ガーネット系（いわゆるＹＡＧ）蛍光物質、ペリレン系誘導体、銅、アルミニウムで付活された硫化亜鉛カドミウム、マンガンで付活された酸化マグネシウム・チタンなど種々のものが挙げられる。これらの蛍光物質は、１種類で用いてもよいし、２種類以上混合して用いてもよい。特に、セリウムで付活されたイットリウム・アルミニウム・ガーネット系蛍光物質（Ｒｅ3Ｒｅ’5Ｏ12：Ｃｅ、但し、Ｒｅは、Ｙ、Ｇｄ、Ｌｕ、Ｓｃ、Ｌａから選択される少なくとも一種、Ｒｅ’は、Ａｌ、Ｉｎ、Ｂ、Ｔｌから選択される少なくとも一種である。）は、ガーネット構造であるため、熱、光及び水に強く、励起スペクトルのピークが４５０ｎｍ付近にさせることができる。また、発光ピークも５３０ｎｍ付近などにあり、７００ｎｍまで裾を引くブロードな発光スペクトルを持たせることができる。しかも、組成のＡｌの一部をＧａで置換することで発光波長が短波長側にシフトし、また組成のＹの一部をＧｄで置換することで、発光波長が長波長側へシフトさせることができる。このように組成を変化させることで連続的に種々の発光波長とすることができる。
【０１０３】
なお、所望に応じて発光波長を長波長や短波長側に調節するため、イットリウムの一部をＬｕ、Ｓｃ、Ｌａに置換させることもできるし、アルミニウムの一部をＩｎ、Ｂ、Ｔｌに置換させることもできる。さらに、セリウムに加えて、ＴｂやＣｒを微量含有させ、吸収波長を調節することもできる。
特に、蛍光物質の使用量は、変換性が良好である点から、コーティング部材の全体量の５重量％以上、より好ましくは１０重量％以上、さらに好ましくは３０重量％以上、特に好ましくは４０重量％以上、より特に好ましくは５０重量％以上である。
【０１０４】
蛍光物質に加えて、拡散剤を含有させることによって、より指向性を増すことができる。拡散剤としては、無機系であるチタン酸バリウム、酸化チタン、酸化アルミニウム、酸化珪素等、有機系であるグアナミン樹脂等が挙げられる。
硬化性組成物の調製
硬化性組成物は、上述した成分（Ａ）〜（Ｅ）、任意に（Ｆ）を混合し、組成物中のＳｉＨ基と反応性を有する炭素−炭素二重結合と、ＳｉＨ基の一部又は全部とを反応させることによって調製することができる。その後、任意に成分（Ｆ）を混合してもよい。
【０１０５】
成分（Ａ）〜（Ｅ）、任意に（Ｆ）の混合は、特に限定されるものではなく、成分（Ａ）〜（Ｅ）を一度に混合して反応させた後、成分（Ｆ）を混合してもよいし、成分（Ａ）〜（Ｅ）の一部を混合して反応させた後、成分（Ｆ）を加え、残りの成分を混合してさらに反応させてもよい。また、例えば、反応性を制御するため及び／又は貯蔵中の変質を防ぐために、成分（Ａ）、成分（Ｃ）及び成分（Ｅ）を混合したものと、成分（Ｂ）、成分（Ｄ）を混合したものとを混合し、その後成分（Ｆ）を混合するのが好ましい。さらに、任意の成分を混合した後、反応条件の制御や置換基の反応性の差を利用することにより、硬化性組成物中の官能基の一部のみを反応（Ｂステージ化）させてから成形などの処理を行い、さらに硬化させる方法を採ってもよい。この方法によれば成形時の粘度調整が容易となる。
【０１０６】
成分（Ａ）〜（Ｅ）と成分（Ｆ）とは、例えば、３本ロール、ペイントミル、ボールミル等を用いて混練し、混練後、真空脱泡することにより、分散性に優れたコーティング部材を得ることができる。また、１０ｇ以下の少量であれば、遊星式攪拌脱泡機で攪拌することも可能である。
成分（Ａ）〜（Ｅ）は、室温で反応させてもよいし、加熱して反応させてもよい。反応が速く、一般に耐熱性の高い材料が得られやすいという観点から加熱して反応させる方法が好ましい。反応温度としては種々設定できるが、例えば３０〜３００℃の温度が適用でき、５０〜２５０℃がより好ましく、１００〜２００℃がさらに好ましい。反応温度が低いと十分に反応させるための反応時間が長くなり、反応温度が高いと成形加工が困難となりやすい。
【０１０７】
反応は一定の温度で行ってもよいが、必要に応じて多段階又は連続的に温度を変化させてもよい。また、反応時間も種々設定できる。例えば、６０℃／１〜１０分間で予備硬化させ、１００℃／１〜６０分間で硬化させる方法をとることができる。反応時の圧力も必要に応じ種々設定でき、常圧、高圧又は減圧状態とすることができる。
その他の成分（ａ）〜（ｈ）
硬化性組成物には、上記成分（Ａ）〜（Ｅ）の必須成分の他に、さらに、（ａ）熱硬化性樹脂、（ｂ）熱可塑性樹脂、（ｃ）充填材、（ｄ）老化防止剤、（ｅ）ラジカル禁止剤、（ｆ）紫外線吸収剤、（ｇ）着色剤、離型剤、難燃剤、難燃助剤、界面活性剤、消泡剤、乳化剤、レベリング剤、はじき防止剤、イオントラップ剤、チクソ性付与剤、粘着性付与剤、保存安定改良剤、オゾン劣化防止剤、光安定剤、増粘剤、可塑剤、反応性希釈剤、酸化防止剤、熱安定化剤、導電性付与剤、帯電防止剤、放射線遮断剤、核剤、リン系過酸化物分解剤、滑剤、染料、顔料、金属不活性化剤、熱伝導性付与剤、物性調整剤等の添加剤の１種以上を本発明の目的及び効果を損なわない範囲において添加することができる。また、硬化性組成物は、（ｈ）溶剤に溶解して用いてもよい。これらの各種物質は、それぞれ単独で使用してもよく、２種以上を混合して使用してもよい。
【０１０８】
（ａ）熱硬化性樹脂としては、特に限定されるものではなく、例えば、エポキシ樹脂、シアネートエステル樹脂、フェノール樹脂、ポリイミド樹脂、ウレタン樹脂、ビスマレイミド樹脂等が例示される。  これらの熱硬化性樹脂は単独で用いても、複数のものを組み合わせてもよい。なかでも、接着性等の実用特性に優れるという観点から、エポキシ樹脂が好ましい。エポキシ樹脂としては、成分（Ｄ）のエポキシ基含有化合物で例示したものと同様のものが挙げられる。
【０１０９】
熱硬化性樹脂の添加量は、特に限定されないが、硬化性組成物全体の５重量％以上、より好ましくは１０重量％以上であり、５０重量％以下、より好ましくは３０重量％以下である。添加量が少ないと、接着性等目的とする効果が得られにくいし、添加量が多いと脆くなりやすい。
熱硬化樹脂は、樹脂原料及び／又は硬化させたものを、成分（Ａ）及び／又は成分（Ｂ）に溶解させて均一な状態として混合してもよいし、粉砕して粒子状態で混合してもよいし、溶媒に溶解させて混合する等して分散状態としてもよい。得られるコーティング部材がより均一になりやすいという点においては、成分（Ａ）及び／又は成分（Ｂ）に溶かして均一な状態として混合することが好ましい。この場合も、熱硬化性樹脂を成分（Ａ）及び／又は成分（Ｂ）に直接溶解させてもよいし、溶媒等を用いて均一に混合してもよいし、その後溶媒を除いて均一な分散状態及び／又は混合状態としてもよい。
熱硬化性樹脂を分散させて用いる場合は、平均粒子径は種々設定できるが、１０ｎｍ以上、１０μｍ以下が好ましい。粒子系の分布はあってもよく、単一分散であっても複数のピーク粒径を有していてもよいが、コーティング部材の粘度が低く塗布性が良好となりやすいという観点からは粒子径の変動係数が１０％以下であることが好ましい。
【０１１０】
（ｂ）熱可塑性樹脂としては、特に限定されないが、例えば、メチルメタクリレートの単独重合体及びメチルメタクリレートと他モノマーとのランダム、ブロック又はグラフト重合体等のポリメチルメタクリレート系樹脂（例えば、日立化成社製オプトレッツ等）、ブチルアクリレートの単独重合体あるいはブチルアクリレートと他モノマーとのランダム、ブロック又はグラフト重合体等のポリブチルアクリレート系樹脂等に代表されるアクリル系樹脂、ビスフェノールＡ、３，３，５−トリメチルシクロヘキシリデンビスフェノール等をモノマー構造として含有するポリカーボネート樹脂等のポリカーボネート系樹脂（例えば、帝人社製ＡＰＥＣ等）、ノルボルネン誘導体、ビニルモノマー等を単独又は共重合した樹脂、ノルボルネン誘導体を開環メタセシス重合させた樹脂又はその水素添加物等のシクロオレフィン系樹脂（例えば、三井化学社製ＡＰＥＬ、日本ゼオン社製ＺＥＯＮＯＲ、ＺＥＯＮＥＸ、ＪＳＲ社製ＡＲＴＯＮ等）、エチレンとマレイミドの共重合体等のオレフィン−マレイミド系樹脂（例えば、東ソー社製ＴＩ−ＰＡＳ等）、ビスフェノールＡ、ビス（４−（２−ヒドロキシエトキシ）フェニル）フルオレン等のビスフェノール類やジエチレングリコール等のジオール類とテレフタル酸、イソフタル酸、等のフタル酸類や脂肪族ジカルボン酸類を重縮合させたポリエステル等のポリエステル系樹脂（例えば、鐘紡社製Ｏ−ＰＥＴ等）、ポリエーテルスルホン樹脂、ポリアリレート樹脂、ポリビニルアセタール樹脂、ポリエチレン樹脂、ポリプロピレン樹脂、ポリスチレン樹脂、ポリアミド樹脂、シリコーン樹脂、フッ素樹脂等の他、天然ゴム、ＥＰＤＭ等のゴム状樹脂が例示される。
【０１１１】
熱可塑性樹脂は、分子中にＳｉＨ基と反応性を有する炭素−炭素二重結合及び／又はＳｉＨ基を有していてもよい。得られるコーティング部材がより強靭となりやすいという点から、分子中にＳｉＨ基と反応性を有する炭素−炭素二重結合及び／又はＳｉＨ基を平均して１分子中に１個以上有していることが好ましい。
熱可塑性樹脂は、その他の架橋性基を有していてもよい。この場合の架橋性基としては、エポキシ基、アミノ基、ラジカル重合性不飽和基、カルボキシル基、イソシアネート基、ヒドロキシル基、アルコキシシリル基等が挙げられる。得られるコーティング部材の耐熱性が高くなりやすいという点から、架橋性基を平均して１分子中に１個以上有していることが好ましい。
【０１１２】
熱可塑性樹脂の分子量は、特に限定されないが、成分（Ａ）や成分（Ｂ）との相溶性が良好となりやすいという点から、数平均分子量が１００００以下であることが好ましく、５０００以下であることがより好ましい。逆に、得られるコーティング部材が強靭となりやすいという点から、数平均分子量が１００００以上であることが好ましく、１０００００以上であることがより好ましい。分子量分布は特に限定されないが、硬化性組成物の粘度が低くなりコーティング性が良好となりやすいという点から、分子量分布が３以下であることが好ましく、２以下であることがより好ましく、１．５以下であることがさらに好ましい。
【０１１３】
熱可塑性樹脂の配合量は特に限定はないが、硬化性組成物全体に対して５重量％以上、より好ましくは１０重量％以上であり、５０重量％以下、より好ましくは３０重量％以下である。添加量が少ないと得られるコーティング部材が脆くなりやすく、多いと耐熱性（高温での弾性率）が低くなりやすい。
熱可塑性樹脂は、成分（Ａ）及び／又は成分（Ｂ）に溶かして均一な状態として混合してもよいし、粉砕して粒子状態で混合してもよいし、溶媒に溶かして混合する等して分散状態としてもよい。得られるコーティング部材がより均一になりやすいという点から、成分（Ａ）及び／又は成分（Ｂ）に溶かして均一な状態として混合することが好ましい。この場合も、熱可塑性樹脂を成分（Ａ）及び／又は成分（Ｂ）に直接溶解してもよいし、溶媒等を用いて均一に混合してもよいし、その後溶媒を除いて均一な分散状態及び／又は混合状態としてもよい。
【０１１４】
熱可塑性樹脂を分散させて用いる場合は、平均粒子径は種々設定できるが、好ましい平均粒子径の下限は１０ｎｍであり、好ましい平均粒子径の上限は１０μｍである。粒子径の分布はあってもよく、単一分散であっても複数のピーク粒径を有していてもよいが、得られた硬化性組成物の粘度が低くコーティング性が良好となりやすいという観点からは粒子径の変動係数が１０％以下であることが好ましい。
【０１１５】
（ｃ）充填材としては、種々のものが挙げられる。例えば、ガラス繊維、炭素繊維、カーボンブラック、グラファイト等の無機充填材、上述した成分（Ｆ）の無機部材、エポキシ系樹脂等の従来の封止材の充填材として一般に使用及び／又は提案されている充填材等が挙げられる。
充填材及び／又は無機部材（以下、単に「充填剤等」と記すことがある）は適宜表面処理してもよい。表面処理としては、アルキル化処理、トリメチルシリル化処理、シリコーン処理、カップリング剤による処理等が挙げられる。なお、カップリング剤は、成分（Ｄ）において例示したシランカップリング剤と同様のものが挙げられる。
【０１１６】
また、例えば、アルコキシシラン、アシロキシシラン、ハロゲン化シラン等の加水分解性シランモノマー又はオリゴマー；チタン、アルミニウム等の金属のアルコキシド、アシロキシド又はハロゲン化物等を硬化性組成物に添加して、硬化性組成物中又は硬化性組成物の部分反応物中で反応させることにより、硬化性組成物中で充填材を生成させてもよい。
【０１１７】
以上のような充填材等のうち、硬化反応を阻害し難く、線膨張係数の低減化効果が大きいという観点からは、シリカが好ましい。
充填材等の平均粒径としては、浸透性が良好となりやすいという点から、１０μｍ以下であることが好ましく、５μｍ以下であることがより好ましい。
充填材等の粒径５０μｍ以上の粒子の割合としては、浸透性が良好となりやすいという点から、１重量％以下であることが好ましく、０．１重量％以下であることがより好ましい。
【０１１８】
充填材等の粒径分布は、エポキシ系樹脂等の従来の封止材の充填材として使用及び／又は提案されているものをはじめ、各種設定できる。例えば、２４μｍ以上の粒子が１５重量％以上かつ１μｍ以下の粒子が３重量％以上となるようにしてもよい。
充填材等の平均粒子径、充填材等の粒径５０μｍ以上の粒子の割合はレーザー法マイクロトラック粒度分析計を用いて測定することができる。
【０１１９】
充填材等の比表面積は、エポキシ系樹脂等の従来の封止材の充填材として使用及び／又は提案されているものをはじめとして、各種設定できる。例えば、少量の添加でチクソ性を付与できる点から、５０ｍ2／ｇ以上、５００ｍ2／ｇ以下、あるいは多量に添加しても流動性を確保できる観点から、１ｍ2／ｇ以上、１０ｍ2／ｇ以下等、任意に設定できる。
比表面積はＢＥＴ法モノソーブ比表面積測定装置によって測定することができる。
【０１２０】
充填材等のガラス化率は、エポキシ系等の従来の封止材の充填材として使用及び／又は提案されているものをはじめ、各種設定できる。例えば、９７％以上等が挙げられる。
充填材等の形状としては、硬化性組成物の粘度が低くなりやすい観点からは、球状の充填材であることが好ましい。
充填材等の添加量は特に限定されないが、線膨張係数の低減化効果が高く、かつ硬化性組成物の流動性が良好であるという観点から、全組成物中３０重量％以上、より好ましくは５０重量％以上であり、８０重量％以下、より好ましくは７０重量％以下である。
【０１２１】
充填材等は、成分（Ｆ）の混合と同様に混合することができる。また、硬化性組成物の中間原料の貯蔵安定性が良好になりやすいという点から、成分（Ａ）及び成分（Ｃ）に充填材等を混合したものと、成分（Ｂ）とを混合する方法が好ましい。成分（Ｂ）に成分（Ｃ）及び／又は充填材を混合したものに成分（Ａ）を混合する方法をとる場合は、成分（Ｃ）存在下及び／又は非存在下において成分（Ｂ）が環境中の水分及び／又は充填材と反応性を有するため、貯蔵中等に変質することもある。
【０１２２】
（ｄ）老化防止剤としては、一般に用いられている老化防止剤、例えば、クエン酸、リン酸、硫黄系老化防止剤等が挙げられる。硫黄系老化防止剤としては、メルカプタン類、メルカプタンの塩類、スルフィドカルボン酸エステル類、ヒンダードフェノール系スルフィド類を含むスルフィド類、ポリスルフィド類、ジチオカルボン酸塩類、チオウレア類、チオホスフェイト類、スルホニウム化合物、チオアルデヒド類、チオケトン類、メルカプタール類、メルカプトール類、モノチオ酸類、ポリチオ酸類、チオアミド類、スルホキシド類等が挙げられる。
【０１２３】
（ｅ）ラジカル禁止剤としては、例えば、２，６−ジ−ｔ−ブチル−４−メチルフェノール（ＢＨＴ）、２，２’−メチレン−ビス（４−メチル−６−ｔ−ブチルフェノール）、テトラキス（メチレン−３（３，５−ジ−ｔ−ブチル−４−ヒドロキシフェニル）プロピオネート）メタン等のフェノール系ラジカル禁止剤、フェニル−β−ナフチルアミン、α−ナフチルアミン、Ｎ，Ｎ’−第二ブチル−ｐ−フェニレンジアミン、フェノチアジン、Ｎ，Ｎ’−ジフェニル−ｐ−フェニレンジアミン等のアミン系ラジカル禁止剤等が挙げられる。
【０１２４】
（ｆ）紫外線吸収剤としては、例えば２（２’−ヒドロキシ−３’，５’−ジ−ｔ−ブチルフェニル）ベンゾトリアゾール、ビス（２，２，６，６−テトラメチル−４−ピペリジル）セバケート等が挙げられる。
（ｇ）着色剤、離型剤、難燃剤、難燃助剤、界面活性剤、消泡剤、乳化剤、レベリング剤、はじき防止剤、イオントラップ剤、チクソ性付与剤、粘着性付与剤、保存安定改良剤、オゾン劣化防止剤、光安定剤、増粘剤、可塑剤、反応性希釈剤、酸化防止剤、熱安定化剤、導電性付与剤、帯電防止剤、放射線遮断剤、核剤、リン系過酸化物分解剤、滑剤、染料、顔料、金属不活性化剤、熱伝導性付与剤、物性調整剤、蛍光物質等は、当該分野で公知のもののいずれをも用いることができる。
【０１２５】
（ｈ）溶剤としては、特に限定されるものではなく、例えば、ベンゼン、トルエン、ヘキサン、ヘプタン等の炭化水素系溶媒、テトラヒドロフラン、１,  ４−ジオキサン、１，３−ジオキソラン、ジエチルエーテル等のエーテル系溶媒、アセトン、メチルエチルケトン、メチルイソブチルケトン等のケトン系溶媒、クロロホルム、塩化メチレン、１,  ２−ジクロロエタン等のハロゲン系溶媒を好適に用いることができる。なかでも、トルエン、テトラヒドロフラン、１，３−ジオキソラン、クロロホルムが好ましい。
【０１２６】
使用する溶媒量は適宜設定でき、例えば、用いる硬化性組成物１ｇに対して０．１ｍＬ以上、１０ｍＬ以下が挙げられる。使用量が少ないと、低粘度化等の溶媒を用いることの効果が得られにくく、また、使用量が多いと、得られるコーティング部材に溶剤が残留して熱クラック等の問題となり易く、またコスト的にも不利になり工業的利用価値が低下する。
【０１２７】
このような構成により、金属基体としてどのような反射率を有するものを用いても、半導体素子の周辺又はその近傍において高い反射率を確保することができ、半導体素子から照射される光の吸収が抑えられ、その出力を向上させることができる。
特に、コーティング部材は、白色であることが好ましい。ここで白色とは、「ＪＩＳ  Ｚ８１１０−１９９５  参考図１の系統色名の一般的な色度区分」に記載された白色領域の色を意味する。
【０１２８】
コーティング部材の膜厚は特に限定されるものではなく、例えば、底部から側部に渡って均一な膜厚であってもよいし、段階的に厚膜化又は薄膜化するように変化してもよいが、テーパー形状となるような膜厚であることが好ましい。つまり、コーティング部材を、パッケージ成形体の側部の上端部近傍において薄く、底部に近づくにつれて徐々に厚膜となるように配置することが好ましい。
【０１２９】
なお、上述したように、パッケージ成形体底部において露出した金属基体上にはサブマウント基板が載置されており、金属基体の一部又は全部がサブマウント基板に被覆されているが、コーティング部材は、サブマウント基板とともに、底部において露出した金属基体を被覆する。この場合、金属基体上にサブマウント基板が載置されており、金属基体の少なくとも一部のみがコーティング部材で被覆されていてもよいし、サブマウント基板の一部又はコーティング部材の一部において金属基体を露出させる隙間、孔等が形成されていてもよいが、金属基体の全部が、サブマウント基板及び／又はコーティング部材によって、完全に被覆されていることが好ましい。サブマウント基板とともに金属基体を被覆するコーティング部材は、サブマウント基板の膜厚とほぼ同じか、それよりも薄い状態で配置していることが好ましい。このような状態を確保するためには、サブマウント基板の膜厚を調整する他に、例えば、コーティング部材の表面張力、粘度等を利用することが適当である。これにより、後述するように、サブマウント基板上に載置される半導体素子の側面及び上面がコーティング部材と非接触状態とすることができる。
【０１３０】
このように、コーティング部材を設けることにより、発光素子から側方又は斜め方向に照射された光を、効率よく反射させることができ、外部への光の取り出し効率を高めることができる。また、コーティング部材をテーパー状に設けることにより、パッケージ内で光が散乱するデッドスペースが無くなるためコーティング部材による光吸収を最小とすることができ、光の反射をより高めることができる。よって、より多くの光を効率よく外部に取り出すことが可能となり、より高輝度に発光させることができる。さらに、コーティング部材が半導体素子に接触しないことにより、半導体素子の側面や上面から照射される光が、コーティング部材により吸収されることがなくなり、光出力を高めることができる。
【０１３１】
本発明における半導体素子は、主として発光素子を意味するが、その他、発光素子を過電圧による破壊から保護するための保護素子等の半導体を用いて作製された素子のいずれが含まれていてもよい。なお、発光素子と保護素子等の半導体素子とが別個にパッケージ成形体に搭載されていてもよいし、一体化した複合素子として搭載されていてもよい。また、発光素子がコーティング部材と接触していなければよく、その他の半導体素子がコーティング部材に接触していてもよい。
【０１３２】
発光素子は、その構成、特性等、特に限定されるものではないが（ダウンフェイス、アップフェイスでもよい）、上述したように、金属基体がパッケージ成形体とともにインサート成型されている場合、正負一対の電極が同一面側に形成された発光素子が好ましい。また、発光素子の表面に蛍光体層が形成されていてもよく、その場合には、用いた蛍光物質を励起可能な発光波長を発光できる発光層を有する発光素子が好ましい。このような発光素子としては、ＺｎＳｅやＧａＮなど種々の半導体を用いたものが挙げられる。なかでも、蛍光物質を効率良く励起できる短波長が発光可能な窒化物半導体（ＩｎXＡｌYＧａ1-X-YＮ、０≦Ｘ、０≦Ｙ、Ｘ＋Ｙ≦１）を用いたものが好ましい。また、この窒化物半導体には、任意に、ボロンやリンを含有させてもよい。なお、半導体の材料やその混晶度によって発光波長を適宜調整することができる。発光素子を構成する半導体は、ＭＩＳ接合、ＰＩＮ接合やｐｎ接合などを有するホモ構造、ヘテロ構造あるいはダブルへテロ構成のものでもよい。また、発光層を量子効果が生ずる薄膜に形成した単一量子井戸構造や多重量子井戸構造としてもよい。
【０１３３】
窒化物半導体を使用する場合、発光素子を形成するための基板にはサファイヤ、スピネル、ＳｉＣ、Ｓｉ、ＺｎＯ及びＧａＮ等の材料が挙げられる。結晶性の良い窒化物半導体を量産性よく形成させるためにはサファイヤ基板を用いることが好ましい。なお、サファイア基板上には、ＧａＮ、ＡｌＮ、ＧａＡＩＮ等のバッファ層が形成されていてもよい。このサファイヤ基板上にＭＯＣＶＤ法などを用いて窒化物半導体を形成させることができる。
【０１３４】
特に、窒化物半導体を使用したｐｎ接合を有する発光素子の一例として、バッファ層上に、ｎ型窒化ガリウムで形成した第１のコンタクト層、ｎ型窒化アルミニウム・ガリウムで形成させた第１のクラッド層、窒化インジウム・ガリウムで形成した活性層、ｐ型窒化アルミニウム・ガリウムで形成した第２のクラッド層、ｐ型窒化ガリウムで形成した第２のコンタクト層を順に積層させたダブルへテロ構成等が挙げられる。ｐ型層上に金属層を積層した後、半導体用基板を除去してもよい。
【０１３５】
本発明の発光素子は、特に白色系を発光させることが好ましく、そのためには、発光波長は、３６５〜５３０ｎｍ程度、４２０〜４９０ｎｍ程度、さらに４５０〜４７５ｎｍ程度が好ましい。
保護素子としては、例えば、ツェナーダイオード、コンデンサ等が挙げられる。
ツェナーダイオードは、正電極を有するｐ型半導体領域と、負電極を有するｎ型半導体領域とを有し、保護素子の負電極及び正電極が発光素子のｐ側電極とｎ側電極に対して逆並列となるように接続される。このように、保護素子をツェナーダイオードとすることにより、正負電極間に過大な電圧が印加されても、発光素子の正負両電極間はツェナー電圧に保持されることとなり、過大な電圧から発光素子を保護し、素子破壊や性能劣化の発生を防止することができる。
【０１３６】
コンデンサは、表面実装用のチップ部品を用いることができる。このような構造のコンデンサは、両側に帯状の電極が設けられており、この電極が発光素子の正電極及び負電極に並列接続される。正負電極間に過電圧が印加された場合、この過電圧によって充電電流がコンデンサに流れ、コンデンサの端子電圧を瞬時に下げ、発光素子に対する印加電圧が上がらないようにすることにより、発光素子を過電圧から保護することができる。また、高周波成分を含むノイズが印加された場合も、コンデンサがバイパスコンデンサとして機能するので、外来ノイズを排除することができる。
【０１３７】
パッケージ成形体への半導体素子の搭載は、サブマウント基板を用いた当該分野で公知の方法、例えば、半導体素子をダウンフェイスでサブマウント基板上に、適当な接着剤（上述した樹脂又は銀ペースト等）を用いる方法が挙げられる。
また、本発明の半導体装置においては、封止部材により、単独で又は２種以上組み合わせて、単層で又は積層構造で封止されている。封止部材としては、耐熱性、耐光性、透明性を有する樹脂であることが適当であり、上述した樹脂又はコーティング部材として例示した硬化性組成物（成分（Ａ）〜（Ｅ）を含む）のなかから適宜選択して用いることができる。封止部材には、蛍光物質、拡散剤、フィラー、あるいは成分（Ｆ）の無機部材及びその他の成分（ａ）〜（ｈ）として挙げた添加剤等を含有させてもよいし、発光素子からの光に対して特定のフィルター効果等を発揮させるために、染料や顔料等を添加してもよい。なお、封止部材は、その上面、つまり、外気側において、中央部が突出した曲面を有していることが好ましい。これにより、発光素子から照射された光を正面方向に効率良く収束することができ、正面方向の光度を高めることができる。
【実施例】
【０１３８】
（実施例１及び比較例１〜３）
まず、半導体素子として、サファイア基板上にｎ型層、活性層及びｐ型層を含む窒化物半導体層を順次形成し、活性層及びｐ型層の一部を除去してｎ型層の一部を露出させる。この露出させたｎ型層の上にｎ電極、ｐ型層の上にｐ電極をそれぞれ形成し、単色性発光ピークが可視光である４７５ｎｍの青色の発光が可能な窒化ガリウム系化合物半導体のＬＥＤを形成した。
【０１３９】
また、酸化チタン等の顔料にて高反射化された熱可塑性樹脂（ポリフェニレンスルフィド）をハウジング材料として用い、パッケージ成形体を作製した。
つまり、樹脂１００重量部に、強化材としてグラスファイバーを４０重量部、顔料として酸化チタン２０重量部に微量の熱安定剤を添加して混練し、パラジウムメッキされたリードフレーム材と一体型に射出成形した。
【０１４０】
得られたパッケージ成形体１９は、図１に示すように、一端部がパッケージ成形体１９に挿入され、他端部がパッケージ成形体１９の外壁面から突出するように形成された一対のリード電極１１、１２を有する。リード電極１１、１２は、パラジウムメッキが施されており、主面の一部が、それぞれパッケージ成形体１９の底面にて露出している。
このパッケージ成形体１９内に、２つの電極を有す保護素子を兼ねるシリコン半導体からなる膜厚２００μｍのサブマウント基板１８にフェイスダウン接合された発光素子１５を、銀ペーストを用いてダイボンドして固定した。
【０１４１】
導電性ワイヤーであるＡｕ線１６を、サブマウント基板１８の各電極と各リード電極１１、１２とに、それぞれワイヤーボンディングにより電気的に接続した。
続いて、コーティング部材１７として、以下に示したコーティング樹脂Ａ〜Ｅを、パッケージ成形体１９の底部のリード電極１１、１２表面を完全に被覆し、サブマウント基板１８の側面にのみ接触させ、発光素子１５に接触しないように、それぞれ塗布、乾燥し、以下の条件で硬化させた。
・コーティング樹脂Ａ（白色エポキシ樹脂）
一液カチオン硬化型エポキシ樹脂    １００重量部
石原産業製  タイベークＲ−８２０    １００重量部
日本アエロジル製  アエロジル＃３８０    ５重量部
ＰＧＭＥＡ*    ２５重量部
９０℃で３時間、その後１５０℃で４時間硬化させた。
・コーティング樹脂Ｂ（白色シリコーン樹脂）
シリコーン樹脂    １００重量部
石原産業製  タイベークR-820    １００重量部
日本アエロジル製  アエロジル＃３８０    １重量部
ヘキサン    １２重量部
デカン    ２８重量部
４０℃で１時間、その後１５０℃で４時間硬化させた。
・コーティング樹脂Ｃ（白色変成シリコーン樹脂）
変成シリコーン樹脂    １００重量部
石原産業製  タイベークR-820    １００重量部
日本アエロジル製  アエロジル＃３８０    １重量部
ＰＧＭＥＡ*    ２重量部
６０℃で３時間、その後１００℃で１時間硬化させた。
【０１４２】
ＰＧＭＥＡは、プロピレングリコールモノメチルエーテルアセテート(１−メトキシ‐
２‐アセトキシプロパン)を示す。
さらに、パッケージ成形体１９の上から、封止部材として、以下に示す組み合わせにて、封止樹脂を注入、硬化させ、半導体装置１０として発光ダイオードをそれぞれ作製した。
・封止樹脂Ａ（白色エポキシ樹脂）
一液カチオン硬化型エポキシ樹脂    １００重量部
９０℃で３時間、その後１５０℃で４時間硬化させた。
【０１４３】
なお、封止樹脂Ａは、コーティング樹脂Ａを用いたものに適用した。
・封止樹脂Ｂ（白色シリコーン樹脂）
シリコーン樹脂    １００重量部
４０℃で１時間、その後１５０℃で４時間硬化させた。
封止樹脂Ｂは、コーティング樹脂Ｂを用いたものに適用した。
・封止樹脂Ｃ（白色変成シリコーン樹脂）
変成シリコーン樹脂    １００重量部
６０℃で３時間、その後１００℃で１時間、さらに１５０℃で１時間硬化させた。
【０１４４】
封止樹脂Ｃは、コーティング樹脂Ｃを用いたものに適用した。
また、比較例１として、図２に示すように、パッケージ成形体４０と一体形成されたリード電極４１、４２が銀メッキされたものであり、サブマウント基板を用いず、コーティング部材を形成しない以外、上記の実施例と同様の発光ダイオード４３を作製した。
さらに、比較例２として、比較例１のリードフレーム材として実施例１と同様にパラジウムメッキしたものを用いた以外、比較例１と同様の発光ダイオードを作製した。
【０１４５】
比較例３として、図３に示すように、比較例２の発光ダイオードにおいて、サブマウント基板を用いず、パラジウムメッキされたリードフレーム材を一体成型したパッケージ成形体１９に直接搭載された発光素子１５の全面を覆うようにコーティング部材４７を形成した以外、実施例１と同様の発光ダイオード４５を作製した。
得られた発光ダイオードに２０ｍＡ通電した際の光出力を測定した。その結果を以下の表に示す。
【０１４６】
【表１】
2005136379.tif 000026
比較例３においては、実施例１の発光ダイオードに比較して、初期の光出力が半減することが確認された。
また、コーティング部材として、コーティング樹脂Ｂ、Ｃを用いた場合も、コーティング樹脂Ａを用いたものとほぼ同等の結果が得られた。
【０１４７】
さらに、実施例１の発光ダイオードと、実施例１に対して光出力が高かった、銀メッキされたリード電極を用いた比較例１の発光ダイオードについて、８５℃、８５％ＲＨ条件下で５００時間、２０ｍＡ通電し、素子寿命を測定した。
その結果、５００時間後において、光出力の保持率が、実施例１については約６割であったのに対し、比較例１については約２割であった。
【０１４８】
これらの結果から、実施例１の発光ダイオードでは、パラジウムメッキのような反射率が低いリード電極材料を用いた場合でも、銀メッキが施されたリード電極を用いたものとほぼ同等の光出力が得られ、さらに、リード電極と樹脂との密着性が良好であるために、長時間の使用にも耐えることができ、その信頼性が向上することが確認された。一方、銀メッキが施されたリード電極を用いた場合には、発光ダイオードの光出力は高いが、樹脂との密着性が悪く、長時間の使用に対して剥がれが生じ、劣化が著しいことがわかった。
（実施例２）
合成例１：トリアリルイソシアヌレートと１，３，５，７−テトラメチルシクロテトラシロキサンとの反応物Ｂ１（成分（Ｂ））の合成
５Ｌのセパラブルフラスコに、トルエン１．８ｋｇ、１，３，５，７−テトラメチルシクロテトラシロキサン１．４４ｋｇを加えて、内温が１０４℃になるように加熱した。そこに、トリアリルイソシアヌレート２００ｇ、白金ビニルシロキサン錯体のキシレン溶液（白金として３ｗｔ％含有）１．４４ｍＬ、トルエン２００ｇの混合物を滴下した。１２０℃のオイルバス中で７時間加熱還流させた。さらに、１−エチニル−１−シクロヘキサノール１．７ｇを加えた。
【０１４９】
未反応の１，３，５，７−テトラメチルシクロテトラシロキサン及びトルエンを減圧留去した。
得られた生成物の1Ｈ−ＮＭＲを測定したところ、以下の構造式に示す１，３，５，７−テトラメチルシクロテトラシロキサンのＳｉＨ基の一部がトリアリルイソシアヌレートと反応した反応物Ｂ１（ＳｉＨ価：８．２ｍｍｏｌ／ｇ、アリル価：０．１２ｍｍｏｌ／ｇ）を主成分として含有していることが確認された。なお、この生成物には、ヒドロシリル化触媒（成分（Ｃ））である白金ビニルシロキサン錯体が含有されている。
【０１５０】
【化２４】
2005136379.tif 000027
コーティング組成物Ｄの製造
成分（Ａ）としてトリアリルイソシアヌレート５４．５１ｇとジアリルモノグリシジルイソシアヌレート８７．０３ｇとの混合物、成分（Ｂ）として合成例１の反応物Ｂ1を１６２．６４ｇ、成分（Ｃ）として白金ビニルシロキサン錯体のキシレン溶液（白金として３ｗｔ％含有）９１３ｍｇ、成分（Ｄ）としてγ−グリシドキシプロピルトリメトキシシラン７．６０ｇ、成分（Ｅ）としてほう酸トリメチル１．５２ｇを用いる。
成分（Ａ）、成分（Ｃ）及び成分（Ｅ）をあらかじめ混合、攪拌し、混合物Ａ液を調製した。
また、（Ｂ）成分、（Ｄ）成分及び１−エチニル−１−シクロヘキサノール９０ｍｇをあらかじめ混合、攪拌し、混合物Ｂ液を調製した。
混合物Ａ液と混合物Ｂ液とを混合し、攪拌・脱泡を行い、一液混合物とした。
この一液混合物２．５ｇに成分（Ｆ）である酸化チタン（石原産業（株）、タイペークＲ−８２０）２．５ｇを混合し、攪拌・脱泡を行い、コーティング組成物Ｄを得た。
コーティング組成物Ｅの製造
コーティング組成物Ｄのために調製した成分（Ａ）〜（Ｅ）の一液混合物２．５ｇに、成分（Ｆ）である酸化チタン（石原産業（株）、タイペークＲ−８２０）２．５ｇを混合し、さらにシリカ（日本アエロジル（株）、アエロジル３００）７５ｍｇを混合し、攪拌・脱泡を行い、コーティング組成物Ｅを得た。
コーティング組成物Ｆの製造
成分（Ａ）としてトリアリルイソシアヌレート１２．０４ｇ、成分（Ｂ）として合成例１で得られた反応物Ｂ１を１７．９６ｇ、成分（Ｃ）として白金ビニルシロキサン錯体のキシレン溶液（白金として３ｗｔ％含有）９０ｍｇ、成分（Ｄ）としてγ−グリシドキシプロピルトリメトキシシラン７５０ｍｇ、成分（Ｅ）としてほう酸トリメチル１５０ｍｇを用いる。
【０１５１】
成分（Ａ）、成分（Ｃ）及び成分（Ｅ）をあらかじめ混合、攪拌し、混合物Ｃ液を調製した。
また、成分（Ｂ）、成分（Ｄ）及び１−エチニル−１−シクロヘキサノール９１３ｍｇをあらかじめ混合、攪拌し、混合物Ｄ液を調製した。
混合物Ｃ液と混合物Ｄ液を混合し攪拌・脱泡を行い、一液混合物とした。
【０１５２】
この一液混合物２．５ｇに成分（Ｆ）である酸化チタン（石原産業（株）、タイペークＲ−８２０）２．５ｇを混合し、さらにシリカ（日本アエロジル（株）、アエロジル３００）１２５ｍｇを混合し、攪拌・脱泡を行い、コーティング組成物Ｆを得た。
（コーティング組成物の評価）
接着剤の作製
トリアリルイソシアヌレート１２．０４ｇ、白金ビニルシロキサン錯体のキシレン溶液（白金として３ｗｔ％含有）９０ｍｇ及びほう酸トリメチル１５０ｍｇをあらかじめ混合、攪拌し混合物Ｅ液を調製する。
【０１５３】
また、合成例１の反応物Ｂ１を１７．９６ｇ、γ−グリシドキシプロピルトリメトキシシラン７５０ｍｇ及び１−エチニル−１−シクロヘキサノール９０ｍｇをあらかじめ混合、攪拌し、混合物Ｆ液を調製する。
得られた混合物Ｅ液と混合物Ｆ液とを混合し攪拌・脱泡を行い、接着剤とした。
ダイシェア試験用のダイの作製
上記で得られた混合物Ｅ液と混合物Ｆ液とを混合し攪拌・脱泡を行い、一液混合物とした。
【０１５４】
この一液混合物を、２枚のガラス板に３ｍｍ厚みのシリコーンゴムシートをスペーサーとしてはさみこんで作製したセルに流し、熱風乾燥機中で６０℃／６時間、７０℃／１時間、８０℃／１時間、１２０℃／１時間、１５０℃／１時間加熱し、１８０℃／３０分間加熱し、硬化させ、透明な成形体を形成した。
得られた透明な成形体を、３ｍｍ（縦）×３ｍｍ（横）×１ｍｍ（厚）にダイヤモンドカッターを用いて切削し、ダイとした。
試験片の作製
コーティング組成物Ｄ〜Ｆを、それぞれ、ポリフタルアミド樹脂成形体の上に、テープをスペーサーとして、膜厚制御しながら塗布し、１００℃／１時間硬化させ、コーティング層を形成した。
【０１５５】
その上に、接着剤によりダイシェア試験用のダイを接着させた。接着剤は６０℃／６時間、７０℃／１時間、８０℃／１時間、１２０℃／１時間、１５０℃／１時間加熱し、１８０℃／３０分間加熱し、硬化させ、試験片を得た。
また、これとは別に、比較例として、ポリフタルアミド樹脂成形体の上に接着剤によりダイシェア試験用のダイを接着させた。接着剤は６０℃／６時間、７０℃／１時間、８０℃／１時間、１２０℃／１時間、１５０℃／１時間加熱し、１８０℃／３０分間加熱し、硬化させ、試験片を得た。
ダイシェア試験及び耐光性試験
上記で得られた各試験片について、ダイシェア試験により接着性を評価した。
【０１５６】
ダイシェア試験機は、デイジ社製、万能型ボンドテスター２４００を用いた。５０ｋｇｆのロードセルを用い、試験スピードは８３μｍ／秒で実施した。
また、上記で得られた各試験片について、ダイを通して接着面に光が照射されるようにした状態で耐光性試験を実施し、耐光性試験後に、上記と同様にダイシェア試験を行った。なお、耐光性試験はスガ試験機製スーパーキセノンウエザーメーターを用い、放射照度０．１８ｋＷ／ｍ2、１時間４２分照射に引き続き１８分降雨のサイクル試験、ブラックパネル温度６３℃、湿度５０％の試験条件で３３０時間実施した。
【０１５７】
これらの結果を表２に示す。なお、試験はｎ＝５で行い、表４においては、最大及び最小値をカットしてｎ＝３の平均値を示した。
【０１５８】
【表２】
2005136379.tif 000028
表２の結果から、耐光性試験の前後において、接着性の低下は見られず、反射能を有していることが明らかとなった。また、耐光性試験後も着色がなく高耐光性を有していた。
半導体装置の作製
図１に示したパッケージ成形体１０に、コーティング組成物Ｄ〜Ｆを、それぞれ塗布し、乾燥させて、半導体装置として発光ダイオードをそれぞれ作製し、実施例１と同様に光出力を測定した。
【０１５９】
いずれの半導体装置においても、コーティング組成物Ｄ〜Ｆは反射性に優れ、高い耐光性を有し、実施例１と同様に、高い光出力が得られた。
【産業上の利用可能性】
【０１６０】
本発明のパッケージ成形体及び半導体装置は、信号、照明、ディスプレイ、インジケーター、携帯電話のバックライトなどの各種光源に利用することができる。
【図面の簡単な説明】
【０１６１】
【図１】本発明のパッケージ成形体及び半導体装置の実施の形態を示す概略断面図である。
【図２】本発明のパッケージ成形体及び半導体装置に対する別の比較例を示す概略断面図である。
【図３】本発明のパッケージ成形体及び半導体装置に対するさらに別の比較例を示す概略断面図である。
【符号の説明】
【０１６２】
１０、４３、４５  半導体装置
１１、１２、４１、４２  リード電極（金属基体）
１５  発光素子（半導体素子）
１６  Ａｕ線
１７、４７  コーティング部材
１９、４０  パッケージ成形体
【図１】
2005136379.tif 000030
【図２】
2005136379.tif 000031
【図３】
2005136379.tif 000032